(57)【要約】  本発明は、少ない量のレジスト組成物を用いて、基板上により薄く、厚みの均一なレジスト膜を形成することができ、及び、優れた欠陥抑制性能を有する薬液を提供することを課題とする。また、パターン形成方法を提供することも課題とする。本発明の薬液は、２種以上の有機溶剤の混合物を含有する、薬液であって、有機溶剤が、式（１）〜（７）で表される化合物、式（９）〜（１１）で表される化合物、置換基を含有してもよい環員数３〜５の環状ケトン化合物、置換基を含有してもよい環員数６以上の環状ケトン化合物、ラクトン化合物、及び、ラクタム化合物からなる群から選択され、かつ、式（１）、式（５）、式（７）、及び、式（９）〜（１１）で表される化合物以外のエーテル系化合物を含有しないか、又は、エーテル系化合物を含有する場合は、薬液中におけるエーテル系化合物の含有量が、薬液の全質量に対して１０質量ｐｐｍ未満である。【特許請求の範囲】
【請求項１】
２種以上の有機溶剤の混合物を含有する、薬液であって、
前記有機溶剤が、下記式（１）〜（７）で表される化合物、下記式（９）〜（１１）で表される化合物、置換基を含有してもよい環員数３〜５の環状ケトン化合物、置換基を含有してもよい環員数６以上の環状ケトン化合物、ラクトン化合物、及び、ラクタム化合物からなる群から選択され、かつ、
下記式（１）、下記式（５）、下記式（７）、及び、下記式（９）〜（１１）で表される化合物以外のエーテル系化合物を含有しないか、又は、前記エーテル系化合物を含有する場合は、前記薬液中における前記エーテル系化合物の含有量が、前記薬液の全質量に対して１０質量ｐｐｍ未満である、薬液。
ただし、前記混合物が、ラクトン化合物、及び、式（５）で表される化合物からなる薬液、前記混合物が、置換基を含有してもよい環員数６以上の環状ケトン化合物、及び、式（１）で表される化合物からなる薬液、前記混合物が、ラクトン化合物、式（１）で表される化合物、及び、式（５）で表される化合物からなる薬液、並びに、前記混合物が、式（１）で表される化合物、及び、式（３）で表される化合物からなる薬液を除く。
【化１】
2018092760.tif 000102
式（１）中、Ｒ１１、及び、Ｒ１２は、それぞれ独立にアルキル基を表し、Ｒ１３は水素原子、又は、アルキル基を表し、Ｌ１は、単結合、又は、アルキレン基を表す。
式（２）中、Ｒ２１、及び、Ｒ２２は、それぞれ独立に水素原子、又は、アルキル基を表し、Ｌ２は単結合、又は、アルキレン基を表す。
式（３）中、Ｒ３１、及び、Ｒ３２は、それぞれ独立に水素原子、又は、アルキル基を表し、複数あるＲ３２の少なくとも一方はアルキル基を表す。Ｌ３は単結合、又は、アルキレン基を表す。
式（４）中、Ｒ４１、及び、Ｒ４２は、それぞれ独立にアルキル基を表す。
式（５）中、Ｒ５１、及び、Ｒ５２は、それぞれ独立にアルキル基を表し、Ｌ５は単結合、又は、アルキレン基を表す。
式（６）中、Ｒ６１、及び、Ｒ６２は、それぞれ独立にアルキル基を表し、Ｒ６１とＲ６２は互いに結合して環を形成してもよい。
式（７）中、Ｒ７１、Ｒ７２、Ｒ７３、Ｒ７４は、それぞれ独立にアルキル基を表し、Ｒ７１とＲ７２は互いに結合して環を形成してもよい。
式（９）中、Ｒ９１、及び、Ｒ９２はそれぞれ独立にアルキル基を表す。
式（１０）中、Ｌ１０は、単結合、又は、アルキレン基を表し、Ｒ１０１はアルキル基を表す。
式（１１）中、Ｌ１１は、単結合、又は、アルキレン基を表し、Ｒ１１１はアルキル基を表す。
【請求項２】
２種以上の有機溶剤の混合物を含有する、薬液であって、
前記混合物が、
γ−ブチロラクトン、並びに、酢酸ブチル、乳酸エチル、２−ヒドロキシイソ酪酸メチル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、
ジメチルスルホキシド、並びに、プロピレングリコールモノメチルエーテルアセテート、酢酸ブチル、乳酸エチル、２−ヒドロキシイソ酪酸メチル、プロピレングリコールモノメチルエーテル、シクロペンタノンジメチルアセタール、シクロペンタノン、シクロヘキサノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、
炭酸エチレン、並びに、プロピレングリコールモノメチルエーテルアセテート、酢酸ブチル、乳酸エチル、２−ヒドロキシイソ酪酸メチル、プロピレングリコールモノメチルエーテル、シクロペンタノンジメチルアセタール、シクロペンタノン、シクロヘキサノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、
炭酸プロピレン、並びに、プロピレングリコールモノメチルエーテルアセテート、酢酸ブチル、乳酸エチル、２−ヒドロキシイソ酪酸メチル、プロピレングリコールモノメチルエーテル、シクロペンタノンジメチルアセタール、シクロペンタノン、シクロヘキサノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、
１−メチル−２−ピロリドン、並びに、プロピレングリコールモノメチルエーテルアセテート、酢酸ブチル、乳酸エチル、２−ヒドロキシイソ酪酸メチル、プロピレングリコールモノメチルエーテル、シクロペンタノンジメチルアセタール、シクロペンタノン、シクロヘキサノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、
プロピレングリコールモノメチルエーテルアセテート、並びに、酢酸ブチル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、
シクロヘキサノン、並びに、酢酸ブチル、乳酸エチル、２−ヒドロキシイソ酪酸メチル、プロピレングリコールモノメチルエーテル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、
乳酸エチル、並びに、酢酸ブチル、プロピレングリコールモノメチルエーテル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、
２−ヒドロキシイソ酪酸メチル、並びに、酢酸ブチル、プロピレングリコールモノメチルエーテル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、又は、
シクロペンタノンジメチルアセタール、並びに、酢酸ブチル、プロピレングリコールモノメチルエーテル、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種を含有する、薬液。
【請求項３】
２種以上の前記有機溶剤の混合物からなる、請求項１又は２に記載の薬液。
【請求項４】
前記混合物の２５℃における蒸気圧が、１６０〜１０００Ｐａである、請求項１〜３のいずれか一項に記載の薬液。
【請求項５】
前記混合物が、２５℃における蒸気圧が１６０〜１０００Ｐａである第一有機溶剤と、２５℃における蒸気圧が１０００Ｐａを超える第二有機溶剤と、を含有するか、又は、２種以上の第一有機溶剤を含有する、請求項１〜４のいずれか一項に記載の薬液。
【請求項６】
前記混合物が、２５℃における蒸気圧が１６０Ｐａ未満である第三有機溶剤を含有する、請求項１〜５のいずれか一項に記載の薬液。
【請求項７】
前記混合物の２５℃における表面張力が、２８ｍＮ／ｍ以上である、請求項１〜６のいずれか一項に記載の薬液。
【請求項８】
前記混合物が、
ハンセン溶解度パラメータの水素結合項が９．５（ＭＰａ）０．５を超えるか、又は、分散項が１５．５（ＭＰａ）０．５を超える前記有機溶剤を含有する、請求項１〜７のいずれか一項に記載の薬液。
【請求項９】
プリウェットに用いられる、請求項１〜８のいずれか一項に記載の薬液。
【請求項１０】
請求項１〜９のいずれか一項に記載の薬液を基板上に塗布して、プリウェット済み基板を得る、プリウェット工程と、
前記プリウェット済み基板上に、感活性光線性又は感放射線性樹脂組成物を用いて、レジスト膜を形成する、レジスト膜形成工程と、
前記レジスト膜を露光する、露光工程と、
露光された前記レジスト膜を、現像液を用いて現像する現像工程と、を含有するパターン形成方法であって、
前記感活性光線性又は感放射線性樹脂組成物が、下記式（ａ）で表される繰り返し単位、下記式（ｂ）で表される繰り返し単位、下記式（ｃ）で表される繰り返し単位、下記式（ｄ）で表される繰り返し単位、及び、下記式（ｅ）で表される繰り返し単位からなる群から選択される少なくとも１種の繰り返し単位からなる樹脂を含有する、パターン形成方法。
【化２】
2018092760.tif 000103
Ｒｘ１〜Ｒｘ５は、それぞれ独立に、水素原子、又は、置換基を有してもよいアルキル基を表す。
Ｒ１〜Ｒ４は、それぞれ独立に、１価の置換基を表し、ｐ１〜ｐ４は、それぞれ独立に０、又は、正の整数を表す。
Ｒａは、直鎖状、又は、分岐鎖状のアルキル基を表す。
Ｔ１〜Ｔ５は、それぞれ独立に、単結合、又は、２価の連結基を表す。
Ｒ５は１価の有機基を表す。
ａ〜ｅは、モル％を表し、それぞれ独立に、０≦ａ≦１００、０≦ｂ≦１００、０≦ｃ＜１００、０≦ｄ＜１００、０≦ｅ＜１００の範囲の数を表す。ただし、ａ＋ｂ＋ｃ＋ｄ＋ｅ＝１００であり、ａ＋ｂ≠０である。
ただし、前記式（ｅ）で表される繰り返し単位は、前記式（ａ）〜前記式（ｄ）で表される繰り返し単位のいずれとも異なる。
【請求項１１】
前記プリウェット工程において前記基板上に塗布される前記薬液が、２５℃において、以下の条件１、及び、条件２を満たす、請求項１０に記載のパターン形成方法。
条件１：前記薬液、並びに、前記樹脂、及び、前記薬液からなる第一試験溶液について、パルス核磁気共鳴方式粒子界面特性評価装置で測定したプロトンのスピン−スピン緩和時間から下記式１により計算したＲｓｑ１が０．５を超える。
（式１）Ｒｓｑ１＝（τ０／τ１）−１
ただし、式１中、τ０は、前記薬液の前記スピン−スピン緩和時間を表し、τ１は、前記第一試験溶液の前記スピン−スピン緩和時間を表す。
条件２：前記樹脂及び前記薬液からなり、前記第一試験溶液中における前記樹脂の含有量とは異なる量の前記樹脂を含有する第二試験溶液、及び、前記第一試験溶液について、前記パルス核磁気共鳴方式粒子界面特性評価装置で測定したプロトンの前記スピン−スピン緩和時間から下記式２により計算したＳＲｓｑが−１を超える。
（式２）ＳＲｓｑ＝（Ｒｓｑ２−Ｒｓｑ１）／（ｃ２−ｃ１）
ただし、式２中、Ｒｓｑ１は、前記式１により計算した値を表し、Ｒｓｑ２は、下記式３により計算した値を表す。ｃ１、及び、ｃ２は、それぞれ、前記第一試験溶液中、及び、前記第二試験溶液中における、前記樹脂の質量基準の含有量を表す。なお、前記質量基準の含有量の単位は、質量％であり、ｃ２＞ｃ１である。
（式３）Ｒｓｑ２＝（τ０／τ２）−１
ただし、式３中、τ０は前記式１中におけるτ０と同義であり、τ２は、前記第二試験溶液の前記スピン−スピン緩和時間を表す。
【請求項１２】
請求項１〜９のいずれか一項に記載の薬液と、下記式（ａ）で表される繰り返し単位、下記式（ｂ）で表される繰り返し単位、下記式（ｃ）で表される繰り返し単位、下記式（ｄ）で表される繰り返し単位、及び、下記式（ｅ）で表される繰り返し単位からなる群から選択される少なくとも１種の繰り返し単位からなる樹脂を含有する感活性光線性又は感放射線性樹脂組成物と、を備えたキット。
【化３】
2018092760.tif 000104
Ｒｘ１〜Ｒｘ５は、それぞれ独立に、水素原子、又は、置換基を有してもよいアルキル基を表す。
Ｒ１〜Ｒ４は、それぞれ独立に、１価の置換基を表し、ｐ１〜ｐ４は、それぞれ独立に０、又は、正の整数を表す。
Ｒａは、直鎖状、又は、分岐鎖状のアルキル基を表す。
Ｔ１〜Ｔ５は、それぞれ独立に、単結合、又は、２価の連結基を表す。
Ｒ５は１価の有機基を表す。
ａ〜ｅは、モル％を表し、それぞれ独立に、０≦ａ≦１００、０≦ｂ≦１００、０≦ｃ＜１００、０≦ｄ＜１００、０≦ｅ＜１００の範囲の数を表す。ただし、ａ＋ｂ＋ｃ＋ｄ＋ｅ＝１００であり、ａ＋ｂ≠０である。
ただし、前記式（ｅ）で表される繰り返し単位は、前記式（ａ）〜前記式（ｄ）で表される繰り返し単位のいずれとも異なる。
【請求項１３】
請求項１〜９のいずれか一項に記載の薬液と、感活性光線性又は感放射線性樹脂組成物と、を備え、
前記感活性光線性又は感放射線性樹脂組成物が、フェノール性水酸基を有する繰り返し単位を有し、酸の作用により分解して極性基を生じる基を有する樹脂を含有する、キット。
【請求項１４】
請求項１〜９のいずれか一項に記載の薬液と、感活性光線性又は感放射線性樹脂組成物と、を備え、
前記感活性光線性又は感放射線性樹脂組成物が、疎水性樹脂と、酸の作用により分解して極性基を生じる基を有する樹脂と、を含有する、キット。
【請求項１５】
請求項１〜９のいずれか一項に記載の薬液と、樹脂を含有する感活性光線性又は感放射線性樹脂組成物と、を備え、
条件１、及び、条件２を満たす、キット。
条件１：前記薬液、並びに、前記樹脂、及び、前記薬液からなる第一試験溶液について、パルス核磁気共鳴方式粒子界面特性評価装置で測定した、２５℃における、プロトンのスピン−スピン緩和時間から下記式１により計算したＲｓｑ１が０．５を超える。
（式１）Ｒｓｑ１＝（τ０／τ１）−１
ただし、式１中、τ０は、前記薬液の前記スピン−スピン緩和時間を表し、τ１は、前記第一試験溶液の前記スピン−スピン緩和時間を表す。
条件２：前記樹脂及び前記薬液からなり、前記第一試験溶液中における前記樹脂の含有量とは異なる量の前記樹脂を含有する第二試験溶液、及び、前記第一試験溶液について、前記パルス核磁気共鳴方式粒子界面特性評価装置で測定した、２５℃における、プロトンの前記スピン−スピン緩和時間から下記式２により計算したＳＲｓｑが−１を超える。
（式２）ＳＲｓｑ＝（Ｒｓｑ２−Ｒｓｑ１）／（ｃ２−ｃ１）
ただし、式２中、Ｒｓｑ１は、前記式１により計算した値を表し、Ｒｓｑ２は、下記式３により計算した値を表す。ｃ１、及び、ｃ２は、それぞれ、前記第一試験溶液中、及び、前記第二試験溶液中における、前記樹脂の質量基準の含有量を表す。なお、前記質量基準の含有量の単位は、質量％であり、ｃ２＞ｃ１である。
（式３）Ｒｓｑ２＝（τ０／τ２）−１
ただし、式３中、τ０は前記式１中におけるτ０と同義であり、τ２は、前記第二試験溶液の前記スピン−スピン緩和時間を表す。
【発明の詳細な説明】
【技術分野】
【０００１】
本発明は、薬液、パターン形成方法、及び、キットに関する。
【背景技術】
【０００２】
半導体デバイスの製造プロセスにおけるフォトリソグラフィープロセスにおいては、半導体ウェハ（以下、「ウェハ」ともいう。）などの基板上に感活性光線又は感放射線性樹脂組成物（以下、「レジスト組成物」ともいう。）を塗布し、感活性光線又は感放射線性膜（以下、「レジスト膜」ともいう。）形成する。更に、形成されたレジスト膜を露光し、露光されたレジスト膜を現像して、所定のパターンを形成する工程等などが順次行われ、ウェハ上にレジストパターンが形成される。【０００３】
近年、半導体デバイスの更なる微細化に伴い、レジスト膜の薄膜化が求められている。また、少ない量のレジスト組成物を用いて均一なレジスト膜を形成する技術もまた求められている。このような技術として、基板上にレジスト組成物を塗布する前に、基板上にプリウェット剤等と呼ばれる薬液を塗布する方法が知られている。特許文献１には、プリウェット剤として、低揮発性の溶剤と、低表面張力性の溶剤とを所定の比率で混合した溶液が記載されている。
【先行技術文献】
【特許文献】
【０００４】
【特許文献１】特開第２００７−３２４３９３号公報
【発明の概要】
【発明が解決しようとする課題】
【０００５】
本発明者らは、特許文献１に記載されたプリウェット剤を基板上に塗布し、その後、レジスト組成物を塗布したところ、有機溶剤の組み合わせによっては、少ない量のレジスト組成物を用いて、基板上により薄く、厚みが均一なレジスト膜を形成することが困難だったり、欠陥抑制性能が不十分だったりすることを知見した。また、プリウェット剤が含有する有機溶剤が１種である場合は、レジスト膜を構成する成分の違いによって、レジスト膜の形成困難である場合、及び／又は、欠陥抑制性能が安定して得られない場合があることも知見した。【０００６】
そこで、本発明は、少ない量のレジスト組成物を用いて、基板上により薄く、厚みの均一なレジスト膜を形成することができ（以下、上記を「優れた省レジスト性を有する」ともいう。）、及び、優れた欠陥抑制性能を有する薬液を提供することを課題とする。また、本発明は、パターン形成方法を提供することも課題とする。
なお、本明細書において、省レジスト性、及び、欠陥抑制性能とは、実施例に記載した方法により測定した省レジスト性、及び、欠陥抑制性能を意図する。
【課題を解決するための手段】
【０００７】
本発明者らは、上記課題を達成すべく鋭意検討した結果、以下の構成により上記課題を達成することができることを見出した。【０００８】
［１］  ２種以上の有機溶剤の混合物を含有する、薬液であって、有機溶剤が、式（１）〜（７）で表される化合物、式（９）〜（１１）で表される化合物、置換基を含有してもよい環員数３〜５の環状ケトン化合物、置換基を含有してもよい環員数６以上の環状ケトン化合物、ラクトン化合物、及び、ラクタム化合物からなる群から選択され、かつ、式（１）、式（５）、式（７）、及び、式（９）〜（１１）で表される化合物以外のエーテル系化合物を含有しないか、又は、エーテル系化合物を含有する場合は、薬液中におけるエーテル系化合物の含有量が、薬液の全質量に対して１０質量ｐｐｍ未満である、薬液。
ただし、混合物が、ラクトン化合物、及び、式（５）で表される化合物からなる薬液、混合物が、置換基を含有してもよい環員数６以上の環状ケトン化合物、及び、式（１）で表される化合物からなる薬液、混合物が、ラクトン化合物、式（１）で表される化合物、及び、式（５）で表される化合物からなる薬液、並びに、混合物が、式（１）で表される化合物、及び、式（３）で表される化合物からなる薬液を除く。
［２］  ２種以上の有機溶剤の混合物を含有する、薬液であって、混合物が、γ−ブチロラクトン、並びに、酢酸ブチル、乳酸エチル、２−ヒドロキシイソ酪酸メチル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、ジメチルスルホキシド、並びに、プロピレングリコールモノメチルエーテルアセテート、酢酸ブチル、乳酸エチル、２−ヒドロキシイソ酪酸メチル、プロピレングリコールモノメチルエーテル、シクロペンタノンジメチルアセタール、シクロペンタノン、シクロヘキサノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、炭酸エチレン、並びに、プロピレングリコールモノメチルエーテルアセテート、酢酸ブチル、乳酸エチル、２−ヒドロキシイソ酪酸メチル、プロピレングリコールモノメチルエーテル、シクロペンタノンジメチルアセタール、シクロペンタノン、シクロヘキサノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、炭酸プロピレン、並びに、プロピレングリコールモノメチルエーテルアセテート、酢酸ブチル、乳酸エチル、２−ヒドロキシイソ酪酸メチル、プロピレングリコールモノメチルエーテル、シクロペンタノンジメチルアセタール、シクロペンタノン、シクロヘキサノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、１−メチル−２−ピロリドン、並びに、プロピレングリコールモノメチルエーテルアセテート、酢酸ブチル、乳酸エチル、２−ヒドロキシイソ酪酸メチル、プロピレングリコールモノメチルエーテル、シクロペンタノンジメチルアセタール、シクロペンタノン、シクロヘキサノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、プロピレングリコールモノメチルエーテルアセテート、並びに、酢酸ブチル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、シクロヘキサノン、並びに、酢酸ブチル、乳酸エチル、２−ヒドロキシイソ酪酸メチル、プロピレングリコールモノメチルエーテル、シクロペンタノンジメチルアセタール、シクロペンタノン、アニソール、フェネトール、エチレングリコールモノメチルエーテルアセテート、��−メトキシプロピオン酸メチル、及び、３−エトキシプロピオン酸エチルからなる群から選択される少なくとも１種、を含有するか、乳酸エチル、並びに、酢酸ブチル、プロピレングリコールモノメチルエーテル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、２−ヒドロキシイソ酪酸メチル、並びに、酢酸ブチル、プロピレングリコールモノメチルエーテル、シクロペンタノンジメチルアセタール、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種、を含有するか、又は、シクロペンタノンジメチルアセタール、並びに、酢酸ブチル、プロピレングリコールモノメチルエーテル、シクロペンタノン、アニソール、フェネトール、エチレングリコールモノメチルエーテルアセテート、３−メトキシプロピオン酸メチル、及び、３−エトキシプロピオン酸エチルからなる群から選択される少なくとも１種を含有する、薬液。
［３］  ２種以上の有機溶剤の混合物からなる、［１］又は［２］に記載の薬液。
［４］  混合物の２５℃における蒸気圧が、１６０〜１０００Ｐａである、［１］〜［３］のいずれかに記載の薬液。
［５］  混合物が、２５℃における蒸気圧が１６０〜１０００Ｐａである第一有機溶剤と、２５℃における蒸気圧が１０００Ｐａを超える第二有機溶剤と、を含有するか、又は、２種以上の第一有機溶剤を含有する、［１］〜［４］のいずれかに記載の薬液。
［６］  混合物が、２５℃における蒸気圧が１６０Ｐａ未満である第三有機溶剤を含有する、［１］〜［５］のいずれかに記載の薬液。
［７］  混合物の２５℃における表面張力が、２８ｍＮ／ｍ以上である、［１］〜［６］のいずれかに記載の薬液。
［８］  混合物が、ハンセン溶解度パラメータの水素結合項が９．５（ＭＰａ）０．５を超えるか、又は、分散項が１５．５（ＭＰａ）０．５を超える有機溶剤を含有する、［１］〜［７］のいずれかに記載の薬液。
［９］  プリウェットに用いられる、［１］〜［８］のいずれかに記載の薬液。
［１０］  ［１］〜［９］のいずれかに記載の薬液を基板上に塗布して、プリウェット済み基板を得る、プリウェット工程と、プリウェット済み基板上に、感活性光線性又は感放射線性樹脂組成物を用いて、レジスト膜を形成する、レジスト膜形成工程と、レジスト膜を露光する、露光工程と、露光されたレジスト膜を、現像液を用いて現像する現像工程と、を含有するパターン形成方法であって、感活性光線性又は感放射線性樹脂組成物が、後述する、式（ａ）で表される繰り返し単位、式（ｂ）で表される繰り返し単位、式（ｃ）で表される繰り返し単位、式（ｄ）で表される繰り返し単位、及び、式（ｅ）で表される繰り返し単位からなる群から選択される少なくとも１種の繰り返し単位からなる樹脂を含有する、パターン形成方法。
［１１］  プリウェット工程において基板上に塗布される薬液が、２５℃において、後述する、条件１、及び、条件２を満たす、［１０］に記載のパターン形成方法。
［１２］  ［１］〜［９］のいずれか一項に記載の薬液と、後述する、下記式（ａ）で表される繰り返し単位、下記式（ｂ）で表される繰り返し単位、下記式（ｃ）で表される繰り返し単位、下記式（ｄ）で表される繰り返し単位、及び、下記式（ｅ）で表される繰り返し単位からなる群から選択される少なくとも１種の繰り返し単位からなる樹脂を含有する感活性光線性又は感放射線性樹脂組成物と、を備えたキット。
［１３］［１］〜［９］のいずれか一項に記載の薬液と、感活性光線性又は感放射線性樹脂組成物と、を備え、感活性光線性又は感放射線性樹脂組成物がフェノール性水酸基を有する繰り返し単位を有し、酸の作用により分解して極性基を生じる基を有する樹脂を含有する、キット。
［１４］［１］〜［９］のいずれか一項に記載の薬液と、感活性光線性又は感放射線性樹脂組成物と、を備え、感活性光線性又は感放射線性樹脂組成物が、疎水性樹脂と、酸の作用により分解して極性基を生じる基を有する樹脂と、を含有する、備えたキット。
［１５］  ［１］〜［９］のいずれか一項に記載の薬液と、樹脂を含有する感活性光線性又は感放射線性樹脂組成物と、を備えたキットであって、後述する条件１、及び、条件２を満たす、キット。
【発明の効果】
【０００９】
本発明によれば、優れた省レジスト性、及び、優れた欠陥抑制性能を有する（以下、「本発明の効果を有する」ともいう。）薬液を提供することができる。また、本発明によれば、パターン形成方法、及び、キットも提供することができる。
【発明を実施するための形態】
【００１０】
以下、本発明について詳細に説明する。
以下に記載する構成要件の説明は、本発明の代表的な実施形態に基づいてなされることがあるが、本発明はそのような実施形態に限定されるものではない。
なお、本明細書において、「〜」を用いて表される数値範囲は、「〜」の前後に記載される数値を下限値及び上限値として含む範囲を意味する。
また、本発明において「準備」というときには、特定の材料を合成又は調合して備えることのほか、購入等により所定の物を調達することを含む意味である。
また、本発明において、「ｐｐｍ」は「parts-per-million（１０−６）」を意味し、「ｐｐｂ」は「parts-per-billion（１０−９）」を意味し、「ｐｐｔ」は「parts-per-trillion（１０−１２）」を意味し、「ｐｐｑ」は「parts-per-quadrillion（１０−１５）」を意味する。
また、本発明において、１Å（オングストローム）は、０．１ｎｍに相当する。
また、本発明における基（原子群）の表記において、置換及び無置換を記していない表記は、本発明の効果を損ねない範囲で、置換基を有さないものと共に置換基を有するものをも包含するものである。例えば、「アルキル基」とは、置換基を有さないアルキル基（無置換アルキル基）のみならず、置換基を有するアルキル基（置換アルキル基）をも包含するものである。このことは、各化合物についても同義である。
また、本発明における「放射線」とは、例えば、遠紫外線、極紫外線（ＥＵＶ；Extreme ultraviolet）、Ｘ線、又は、電子線等を意味する。また、本発明において光とは、活性光線又は放射線を意味する。本発明中における「露光」とは、特に断らない限り、遠紫外線、Ｘ線又はＥＵＶ等による露光のみならず、電子線又はイオンビーム等の粒子線による描画も露光に含める。
【００１１】
［薬液］
本発明の第一実施形態に係る薬液（以下、本明細書において、単に「薬液」という事がある。）は、２種以上の有機溶剤の混合物を含有する、薬液であって、有機溶剤が、所定の化合物から選択されるものであって、所定のエーテル系化合物を含有しないか、又は、所定のエーテル系化合物を含有する場合は、薬液中における所定のエーテル系化合物の含有量が、薬液の全質量に対して１０質量ｐｐｍ未満である、薬液である。ただし、混合物が、ラクトン化合物、及び、式（５）で表される化合物からなる薬液、混合物が、置換基を含有してもよい環員数６以上の環状ケトン化合物、及び、式（１）で表される化合物からなる薬液、混合物が、ラクトン化合物、式（１）で表される化合物、及び、式（５）で表される化合物からなる薬液、並びに、混合物が、式（１）で表される化合物、及び、式（３）で表される化合物からなる薬液は除かれる。
【００１２】
〔エーテル系化合物〕
上記実施形態に係る薬液は、下記式（１）、下記式（５）、下記式（７）、及び、下記式（９）〜（１１）で表される化合物（以下、「特定化合物」ともいう。）以外のエーテル系化合物を含有しないか、又は、上記エーテル系化合物を含有する場合は、薬液中における上記エーテル系化合物の含有量が、薬液の全質量に対して１０質量ｐｐｍ未満である。
なお、本明細書において、上記エーテル系化合物と後述する有機溶剤とは、異なる成分を意図する。
【００１３】
上記実施形態に係る薬液が上記エーテル系化合物を含有する場合、薬液中における上記エーテル系化合物の含有量は、薬液の全質量に対して１０質量ｐｐｍ未満であり、５質量ｐｐｍ以下が好ましい。
上記エーテル系化合物は１種を単独で用いても、２種以上を併用してもよい。２種以上の上記エーテル系化合物を併用する場合には、合計含有量が上記範囲内であることが好ましい。
【００１４】
上記実施形態に係る薬液は、より優れた欠陥抑制性能を有する点で、上記エーテル系化合物を含有しないことが好ましい。なお、本明細書において、エーテル系化合物を実質的に含有しないとは、後述する、ガスクロマトグラフ質量分析装置を用いて実施例の方法により測定した場合において、上記エーテル系化合物を検出しないことを意図する。
【００１５】
薬液が、上記エーテル系化合物を含有しないか、又は、含有する場合には上記範囲内であることによって本発明の効果が得られる機序としては、必ずしも明らかではないが、特に、後述する有機溶剤の混合物の表面張力が、４０ｍＮ／ｍ以下である場合に、特に上記の効果が顕著に得られる。
【００１６】
上記エーテル系化合物としては、特定化合物以外であれば特に制限されず、公知の化合物を用いることができる。上記エーテル系化合物としては、グリコールエーテル等の炭化水素系化合物が挙げられる。上記炭化水素系化合物としては、例えば、ジアルキレングリコールアルキルエーテル、ジアルキレングリコールジアルキルエーテル、アルキレングリコールジアルキルエーテル、及び、アルキレングリコールアルキルエーテル等が挙げられ、より具体的には、ジエチレングリコールメチルエチルエーテル、エチレングリコールメチルエーテル、ジエチレングリコールメチルエーテル、ジエチレングリコールエチルエーテル、ジエチレングリコールブチルエーテル、ジエチレングリコールジメチルエーテル、及び、ジエチレングリコールジエチルエーテル等が挙げられる。
【００１７】
上記エーテル系化合物としては、例えば、以下の式（８）で表される化合物を用いることができる。
【００１８】
【化４】
2018092760.tif 000002
【００１９】
式（８）中、ｎは１以上の整数を表す。上限値としては特に制限されないが３以下が好ましい。
【００２０】
上記エーテル系化合物の分子量としては特に制限されないが、一般に、１０００未満が好ましく、５００未満がより好ましく、２００未満が更に好ましい。
【００２１】
上記エーテル系化合物（特に、上記炭化水素系化合物）はフッ素（Ｆ）、及び、シリコン（Ｓｉ）のいずれも含有しないことが好ましい。これによって、フッ素、及び／又は、シリコンによってエーテル系化合物の分子同士が凝集されるか、ウェハ、及び／又は、レジスト液中の成分（例えば、後述する樹脂等）との相互作用によって残渣がウェハ上に残留する現象を防止することができる。また、フッ素による毒性、及び、汚染問題を防止することができる。
【００２２】
〔２種以上の有機溶剤の混合物〕
上記薬液は、２種以上の有機溶剤の混合物を含有する。薬液が２種以上の有機溶剤の混合物を含有すると、１種のみの場合と比較し、レジスト膜を構成する成分に対して薬液の調整が可能となり、レジスト膜を構成する成分の違いによらず、安定したレジスト膜の形成や、欠陥抑制性能を得ることができる。
薬液中における、混合物の含有量としては特に制限されないが、一般に、薬液中の全質量に対して、９９．９〜１００質量％が好ましい。
有機溶剤としては、−５ｋＰａ（ゲージ圧）、８０℃の環境下で液体であることが好ましい。
【００２３】
＜有機溶剤＞
有機溶剤は、下記式（１）〜（７）で表される化合物、下記式（９）〜（１１）で表される化合物、置換基を含有してもよい環員数３〜５の環状ケトン化合物、置換基を含有してもよい環員数６以上の環状ケトン化合物、ラクトン化合物、及び、ラクタム化合物からなる群から選択される。
【００２４】
・式（１）で表される化合物
【化５】
2018092760.tif 000003
【００２５】
式（１）中、Ｒ１１、及び、Ｒ１２は、それぞれ独立にアルキル基を表し、Ｒ１３は水素原子、又は、アルキル基を表し、Ｌ１は、単結合、又は、アルキレン基を表す。
Ｒ１１、及び、Ｒ１２のアルキル基としては特に制限されないが、直鎖状、分岐鎖状、及び、環状のいずれであってもよい。また、アルキル基の炭素数としては特に制限されないが、一般に１〜８が好ましく、１〜６がより好ましい。
Ｌ１のアルキレン基の炭素数としては特に制限されないが、一般に１〜８が好ましく、１〜６がより好ましい。
式（１）で表される化合物としては特に制限されないが、例えば、プロピレングリコールモノメチルエーテルアセテート等が挙げられる。
【００２６】
混合物中における式（１）で表される化合物の含有量としては特に制限されないが、混合物の全質量に対して、一般に２０〜８０質量％が好ましい。
【００２７】
・式（２）で表される化合物
【化６】
2018092760.tif 000004
【００２８】
式（２）中、Ｒ２１、及び、Ｒ２２は、それぞれ独立に水素原子、又は、アルキル基を表し、Ｌ２は単結合、又は、アルキレン基を表す。Ｒ２１、及び、Ｒ２２のアルキル基としては特に制限されず、式（１）のＲ１１のアルキル基として既に説明したとおりである。
Ｌ２のアルキレン基としては、Ｌ１のアルキレン基として既に説明したとおりである。
式（２）で表される化合物としては特に制限されないが、例えば、酢酸ブチル、酢酸イソアミル、酢酸エチル、酪酸プロピル、及び、酪酸ブチル等が挙げられ、なかでも酢酸ブチルが好ましい。
【００２９】
混合物中における式（２）で表される化合物の含有量としては特に制限されないが、混合物の全質量に対して、一般に４５〜６５質量％が好ましい。
【００３０】
・式（３）で表される化合物
【化７】
2018092760.tif 000005
【００３１】
式（３）中、Ｒ３１、及び、Ｒ３２は、それぞれ独立に水素原子、又は、アルキル基を表し、複数あるＲ３２の少なくとも一方はアルキル基を表す。Ｌ３は単結合、又は、アルキレン基を表す。
Ｒ３１、及び、Ｒ３２のアルキル基としては特に制限されず、式（１）のＲ１１のアルキル基として既に説明したとおりである。
Ｌ３のアルキレン基としては、Ｌ１のアルキレン基として既に説明したとおりである。
式（３）で表される化合物としては特に制限されないが、例えば、乳酸メチル、乳酸エチル、乳酸プロピル、２−ヒドロキシイソ酪酸メチル、及び、２−ヒドロキシイソ酪酸エチル等が挙げられ、なかでも、乳酸エチル、又は、２−ヒドロキシイソ酪酸メチルが好ましい。
【００３２】
混合物中における式（３）で表される化合物の含有量としては特に制限されないが、混合物の全質量に対して、一般に１０〜１００質量％が好ましく、２０〜９５質量％がより好ましい。なお、混合物中に、式（３）で表される化合物が１００質量％含有される状態とは、２種以上の有機溶剤のそれぞれが、式（３）で表されることを意図する。例えば、乳酸エチルを５０質量％と、２−ヒドロキシイソ酪酸メチルを５０質量％とを含有する混合物が挙げられる。
【００３３】
・式（４）で表される化合物
【化８】
2018092760.tif 000006
【００３４】
式（４）中、Ｒ４１、及び、Ｒ４２は、それぞれ独立にアルキル基を表す。Ｒ４１、及び、Ｒ４２のアルキル基としては特に制限されず、式（１）のＲ１１のアルキル基として既に説明したとおりである。
式（４）で表される化合物としては特に制限されないが、例えば、ジメチルスルホキシド、及び、ジブチルスルホキシド等が挙げられ、なかでもジメチルスルホキシドが好ましい。
【００３５】
混合物中における式（４）で表される化合物の含有量としては特に制限されないが、混合物の全質量に対して、一般に５〜５０質量％が好ましく、５〜３０質量％がより好ましい。
【００３６】
・式（５）で表される化合物
【化９】
2018092760.tif 000007
【００３７】
式（５）中、Ｒ５１、及び、Ｒ５２は、それぞれ独立にアルキル基を表し、Ｌ５は単結合、又は、アルキレン基を表す。Ｒ５１、及び、Ｒ５２のアルキル基としては特に制限されず、式（１）のＲ１１のアルキル基として既に説明したとおりである。
Ｌ５のアルキレン基としては、Ｌ１のアルキレン基として既に説明したとおりである。
式（５）で表される化合物としては特に制限されないが、例えば、プロピレングリコールモノメチルエーテル等が挙げられる。
【００３８】
混合物中における式（５）で表される化合物の含有量としては特に制限されないが、混合物の全質量に対して、一般に２０〜５０質量％が好ましい。
【００３９】
・式（６）で表される化合物
【化１０】
2018092760.tif 000008
【００４０】
式（６）中、Ｒ６１、及び、Ｒ６２は、それぞれ独立にアルキル基を表し、Ｒ６１とＲ６２は互いに結合して環を形成してもよい。
Ｒ６１、及び、Ｒ６２のアルキル基としては特に制限されず、式（１）のＲ１１のアルキル基として既に説明したとおりである。
式（６）で表される化合物としては特に制限されないが、例えば、炭酸エチレン、炭酸プロピレン、炭酸１，２−ブチレン、炭酸ジエチル、炭酸ジメチル、炭酸エチルメチル、及び、炭酸ビニレン等が挙げられ、炭酸エチレン、又は、炭酸プロピレンが好ましい。
【００４１】
混合物中における式（６）で表される化合物の含有量としては特に制限されないが、混合物の全質量に対して、一般に５〜５０質量％が好ましい。
【００４２】
・式（７）で表される化合物
【化１１】
2018092760.tif 000009
【００４３】
式（７）中、Ｒ７１、Ｒ７２、Ｒ７３、Ｒ７４は、それぞれ独立にアルキル基を表し、Ｒ７１とＲ７２は互いに結合して環を形成してもよい。
Ｒ７１〜Ｒ７４のアルキル基としては特に制限されず、式（１）のＲ１１のアルキル基として既に説明したとおりである。
式（７）で表される化合物としては特に制限されないが、例えば、１，１−ジメトキシシクロペンタン（シクロペンタノンジメチルアセタール）、シクロペンタノンジメチルアセタール、１，１−ジメトキシシクロヘキサン、２，２−ジブトキシプロパン、及び、２，２−ジメトキシプロパン等が挙げられ、なかでもシクロペンタノンジメチルアセタールが好ましい。
【００４４】
混合物中における式（７）で表される化合物の含有量としては特に制限されないが、混合物の全質量に対して、一般に２０〜９５質量％が好ましい。
【００４５】
・式（９）で表される化合物
【化１２】
2018092760.tif 000010
【００４６】
式（９）中、Ｒ９１、及び、Ｒ９２はそれぞれ独立にアルキル基を表す。なお、Ｒ９１及びＲ９２は同一でも異なってもよい。
Ｒ９１及びＲ９２のアルキル基としては特に制限されず、式（１）のＲ１１のアルキル基として既に説明したとおりである。
式（９）で表される化合物としては特に制限されないが、例えば、３−メトキシプロピオン酸メチル（ＭＭＰ）、及び、３−エトキシプロピオン酸エチル等が挙げられる。
混合物中における式（９）で表される化合物の含有量としては特に制限されないが、混合物の全質量に対して、一般に３０〜９７質量％が好ましい。
【００４７】
・式（１０）で表される化合物
【化１３】
2018092760.tif 000011
【００４８】
式（１０）中、Ｒ１０１はアルキル基を表す。Ｒ１０１のアルキル基としては特に制限されず、式（１）のＲ１１のアルキル基として既に説明したとおりである。
また、Ｌ１０は単結合、又は、アルキレン基を表す。Ｌ１０のアルキレン基としては、Ｌ１のアルキレン基として既に説明したとおりである。
式（１０）で表される化合物としては特に制限されないが、例えば、エチレングリコールモノメチルエーテルアセテート等が挙げられる。
混合物中における式（１０）で表される化合物の含有量としては特に制限されないが、混合物の全質量に対して、一般に５０〜９０質量％が好ましい。
【００４９】
・式（１１）で表される化合物
【化１４】
2018092760.tif 000012
【００５０】
式（１１）中、Ｒ１１１はアルキル基を表す。Ｒ１１１のアルキル基としては特に制限されず、式（１）のＲ１１のアルキル基として既に説明したとおりである。
また、Ｌ１１は単結合、又は、アルキレン基を表す。Ｌ１１のアルキレン基としては、Ｌ１のアルキレン基として既に説明したとおりである。
式（１１）で表される化合物としては特に制限されないが、例えば、アニソール、及び、フェネトール等が挙げられる。
混合物中における式（１１）で表される化合物の含有量としては特に制限されないが、混合物の全質量に対して、一般に１．０〜８５.０質量％が好ましい。
【００５１】
・置換基を含有してもよい環員数３〜５の環状ケトン化合物
置換基としては特に制限されないが、直鎖状、分岐鎖状、又は、環状のアルキル基、ハロゲン原子、ヒドロキシル基、アミノ基、及び、これらの組み合わせ等が挙げられる。
環員数としては４又は５が好ましく、５がより好ましい。
置換基を含有してもよい環員数３〜５の環状ケトン化合物としては特に制限されないが、例えば、シクロペンタノン、２，２，４−トリメチルシクロペンタノン、及び、シクロブタノン等が挙げられ、シクロペンタノンが好ましい。
【００５２】
混合物中における置換基を含有してもよい環員数３〜５の環状ケトン化合物の含有量としては特に制限されないが、混合物の全質量に対して、一般に２０〜６０質量％が好ましい。
【００５３】
・置換基を含有してもよい環員数６以上の環状ケトン化合物
置換基としては特に制限されないが、直鎖状、分岐鎖状、又は、環状のアルキル基、ハロゲン原子、ヒドロキシル基、アミノ基、及び、これらの組み合わせ等が挙げられる。
環員数の上限値としては特に制限されないが、１２以下が好ましく、１０以下がより好ましく、８以下が更に好ましい。
置換基を含有してもよい環員数６以上の環状ケトン化合物としては特に制限されないが、例えば、シクロヘキサノン、４−ｔｅｒｔ−ブチルシクロヘキサノン、２−クロロシクロヘキサノン、ジメチルシクロヘキサノン、２−メトキシシクロヘキサノン、シクロヘプタノン、及び、シクロオクタノン等が挙げられ、なかでもシクロヘキサノンが好ましい。
【００５４】
混合物中における置換基を含有してもよい環員数３〜５の環状ケトン化合物の含有量としては特に制限されないが、混合物の全質量に対して、一般に６５〜９５質量％が好ましい。
【００５５】
・ラクトン化合物
ラクトン化合物としては特に制限されないが、例えば、β−プロピオラクトン、β−ブチロラクトン、β−バレロラクトン、γ−ブチロラクトン、γ−バレロラクトン、γ−カプリロラクトン、δ−バレロラクトン、β−メチル−δ−バレロラクトン、δ−ステアロラクトン、ε−カプロラクトン、γ−オクタノイックラクトン、２−メチル−ε−カプロラクトン、４−メチル−ε−カプロラクトン、ε−カプリロラクトン、ε−パルミトラクトン、α−ヒドロキシ−γ−ブチロラクトン、及び、α−メチル−γ−ブチロラクトン等が挙げられ、なかでも、γ−ブチロラクトンが好ましい。
【００５６】
混合物中における置換基を含有してもよい環員数３〜５の環状ケトン化合物の含有量としては特に制限されないが、混合物の全質量に対して、一般に５〜５０質量％が好ましく、５〜３５質量％がより好ましい。
【００５７】
・ラクタム化合物
ラクタム化合物としては特に制限されないが、２−ピロリドン、１−メチル−２−ピロリドン、及び、ε−カプロラクタム等が挙げられ、なかでも、１−メチル−２−ピロリドンが好ましい。
【００５８】
混合物中におけるラクタム化合物の含有量としては特に制限されないが、混合物の全質量に対して、一般に５〜５０質量％が好ましい。
【００５９】
上記薬液は２種以上の上記有機溶剤の混合物を含有する。
なかでも、上記混合物は、式（４）、式（６）、式（７）、及び、置換基を含有してもよい環員数３〜５の環状ケトン化合物からなる群から選択される少なくとも１種の有機溶剤を含有することが好ましく、式（４）、式（６）、及び、式（７）からなる群から選択される少なくとも１種を含有することが好ましい。上記有機溶剤を含有する混合物を含有する薬液は、より優れた本発明の効果を有する。
【００６０】
また、上記混合物は、式（９）で表される化合物、並びに、式（４）で表される化合物、及び、式（６）で表される化合物からなる群から選択される少なくとも１種を含有することが好ましく、式（９）で表される化合物、及び、式（４）で表される化合物、又は、式（６）で表される化合物からなることがより好ましい。
【００６１】
また、上記混合物は、式（１０）で表される化合物、並びに、式（１）で表される化合物、式（３）で表される化合物、式（４）で表される化合物、式（５）で表される化合物、式（６）で表される化合物、式（７）で表される化合物、及び、ラクトン化合物からなる群から選択される少なくとも１種を含有することが好ましく、式（１０）で表される化合物、並びに、式（１）で表される化合物、式（３）で表される化合物、式（４）で表される化合物、式（５）で表される化合物、式（６）で表される化合物、式（７）で表される化合物、及び、ラクトン化合物からなる群から選択される少なくとも１種からなることがより好ましい。
【００６２】
また、上記混合物は、式（９）で表される化合物、並びに、式（１）で表される化合物、式（３）で表される化合物、式（４）で表される化合物、式（５）で表される化合物、式（６）で表される化合物、式（７）で表される化合物、及び、ラクトン化合物からなる群から選択される少なくとも１種を含有することが好ましく、式（９）で表される化合物、並びに、式（１）で表される化合物、式（３）で表される化合物、式（４）で表される化合物、式（５）で表される化合物、式（６）で表される化合物、式（７）で表される化合物、及び、ラクトン化合物からなる群から選択される少なくとも１種からなることがより好ましい。
【００６３】
なかでも、より優れた本発明の効果を有する薬液が得られる点で、混合物は、式（１）で表される化合物と式（４）で表される化合物からなること、式（４）で表される化合物と式（９）で表される化合物からなること、式（１）で表される化合物と式（６）で表される化合物からなること、式（６）で表される化合物と式（９）で表される化合物からなること、式（１）で表される化合物と式（１０）で表される化合物からなること、又は、式（１）で表される化合物と式（９）であわさされる化合物からなることが更に好ましい。
【００６４】
なお、薬液が含有する有機溶剤の混合物が、ラクトン化合物、及び、式（５）で表される化合物からなる場合、薬液は、所望の性能を有さない。具体的には、基板上にこのような薬液を塗布し、次に、所定の厚みとなるようレジスト組成物を塗布した場合、形成されるレジスト膜の厚みのばらつきが大きくなりやすい（所望の膜厚制御性が得られない。）。また、上記薬液を用いて、実施例に記載した方法によりパターン形成した場合に、未露光部における残渣、及び、ＢＲＩＤＧＥ欠陥数が多くなりやすい。なお、ＢＲＩＤＧＥ欠陥数については後述する。
【００６５】
また、薬液が含有する有機溶剤の混合物が、置換基を含有してもよい環員数６以上の環状ケトン化合物、及び、式（１）で表される化合物からなる場合、このような薬液を用いて、実施例に記載した方法によりパターン形成した場合に、未露光部における残渣、及び、ＢＲＩＤＧＥ欠陥が多くなりやすい。
【００６６】
また、薬液が含有する有機溶剤の混合物が、ラクトン化合物、式（１）で表される化合物、及び、式（５）で表される化合物からなる場合、基板上にこのような薬液を塗布し、次に、所定の厚みとなるようレジスト組成物を塗布した場合、形成されるレジスト膜の厚みのばらつきが大きくなりやすい（所望の膜厚制御性が得られない。）。
【００６７】
また、薬液が含有する有機溶剤の混合物が、式（１）で表される化合物、及び、式（３）で表される化合物からなる場合、基板上にこのような薬液を塗布し、次に、所定の厚みとなるようレジスト組成物を塗布した場合、形成されるレジスト膜の厚みのばらつきが大きくなりやすい（所望の膜厚制御性が得られない。）。
なお、薬液が含有する有機溶剤の混合物が、式（１）で表される化合物、及び、式（３）で表される化合物からなるとは、混合物が、２種類の有機溶剤からなり、その一方が式（１）で表される化合物であり、他方が式（３）で表される化合物であることを意図する。
すなわち、例えば、プロピレングリコールモノメチルエーテルアセテートと乳酸エチル、及び、プロピレングリコールモノメチルエーテルアセテートと２−ヒドロキシイソ酪酸メチルの組合せは上記に含まれる。一方で、プロピレングリコールモノメチルエーテルアセテート、乳酸エチル、及び、２−ヒドロキシイソ酪酸メチルの混合物は、３種類の有機溶剤からなるため、上記には含まれない。
【００６８】
従い、本発明からは、混合物が、ラクトン化合物、及び、式（５）で表される化合物からなる薬液、置換基を含有してもよい環員数６以上の環状ケトン化合物、及び、式（１）で表される化合物からなる薬液、ラクトン化合物、式（１）で表される化合物、及び、式（５）で表される化合物、並びに、式（１）で表される化合物、及び、式（３）で表される化合物からなる薬液は除かれる。
【００６９】
より優れた本発明の効果を有する薬液が得られる点で、上記実施形態に係る薬液は、２種以上の上記有機溶剤の混合物からなることが好ましい。
この場合、特に、省レジスト性及び、欠陥抑制性能に関して処理条件のロバスト性が広くなるなどの利点が挙げられる他、様々な種類のレジスト液に対して本発明の効果を得ることができる。
なお、本明細書において、「上記有機溶剤の混合物からなる」というときは、有機溶剤中に意図せず含有される副生成物、異性体、及び、不純物等を含有する形態も含有されるものとする。
【００７０】
混合物がＭＭＰ及びＰＧＭＥＡからなる薬液はより優れた本発明の効果を有する。なかでも、混合物中におけるＭＭＰの含有量が、混合物全質量に対して、５質量％を超えると、薬液は、特に優れた省レジスト性を有する。なお、混合物中におけるＭＭＰの含有量の上限値としては特に制限されないが、一般に９９質量％以下が好ましい。なお、上記薬液には、実質的に水分が含有されないことが好ましい。
【００７１】
混合物がＭＭＰ及びＰＧＭＥからなる薬液はより優れた本発明の効果を有する。なかでも、混合物中におけるＭＭＰの含有量が、混合物全質量に対して、３０質量％を超えると、薬液は、特に優れた省レジスト性を有する。なお、混合物中におけるＭＭＰの含有量の上限値としては特に制限されないが、一般に９９質量％以下が好ましい。なお、上記薬液には、実質的に水分が含有されないことが好ましい。
【００７２】
［薬液の他の形態］
本発明の第二実施形態に係る薬液は、２種以上の有機溶剤の混合物を含有する、薬液である。上記混合物は、以下の１〜１０の有機溶剤の組み合わせのうち、少なくとも１種を含有する。
【００７３】
〔２種以上の有機溶剤の混合物〕
上記薬液は、２種以上の有機溶剤の混合物を含有する。
薬液中における、混合物の含有量としては特に制限されないが、一般に、薬液中の質量に対して、９９．９〜１００質量％が好ましい。
【００７４】
・組み合わせ１
γ−ブチロラクトン（ＧＢＬ）、並びに、シクロペンタノン（ＣｙＰｎ）、酢酸ブチル（ｎＢＡ）、乳酸エチル（ＥＬ）、２−ヒドロキシイソ酪酸メチル（ＨＢＭ）、シクロペンタノンジメチルアセタール（ＤＢＣＰＮ）、アニソール（ａｎｉｓｏｌｅ）、フェネトール（ｐｈｅｎｅｔｏｌｅ）、エチレングリコールモノメチルエーテルアセテート（ＥＧＭＥＡ）、３−メトキシプロピオン酸メチル（ＭＭＰ）、及び、３−エトキシプロピオン酸エチル（ＥＥＰ）からなる群から選択される少なくとも１種。
【００７５】
・組み合わせ２
ジメチルスルホキシド（ＤＭＳＯ）、並びに、プロピレングリコールモノメチルエーテル（ＰＧＭＥ）、ＣｙＰｎ、ｎＢＡ、プロピレングリコールモノメチルエーテルアセテート（ＰＧＭＥＡ）、シクロヘキサノン（ＣｙＨｘ）、ＥＬ、ＨＢＭ、ＤＢＣＰＮ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００７６】
・組み合わせ３
炭酸エチレン（ＥＣ）、並びに、ＰＧＭＥ、ＣｙＰｎ、ｎＢＡ、ＰＧＭＥＡ、ＣｙＨｘ、ＥＬ、ＨＢＭ、ＤＢＣＰＮ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００７７】
・組み合わせ４
炭酸プロピレン（ＰＣ）、並びに、ＰＧＭＥ、ＣｙＰｎ、ｎＢＡ、ＰＧＭＥＡ、ＣｙＨｘ、ＥＬ、ＨＢＭ、ＤＢＣＰＮ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００７８】
・組み合わせ５
１−メチル−２−ピロリドン（ＮＭＰ）、並びに、ＰＧＭＥ、ＣｙＰｎ、ｎＢＡ、ＰＧＭＥＡ、ＣｙＨｘ、ＥＬ、ＨＢＭ、ＤＢＣＰＮ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００７９】
・組み合わせ６
ＰＧＭＥＡ、並びに、ＣｙＰｎ、ｎＢＡ、ＤＢＣＰＮ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００８０】
・組み合わせ７
ＣｙＨｘ、並びに、ＰＧＭＥ、ＣｙＰｎ、ｎＢＡ、ＥＬ、ＨＢＭ、ＤＢＣＰＮ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００８１】
・組み合わせ８
ＥＬ、並びに、ＰＧＭＥ、ＣｙＰｎ、ｎＢＡ、ＤＢＣＰＮ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００８２】
・組み合わせ９
ＨＢＭ、並びに、ＰＧＭＥ、ＣｙＰｎ、ｎＢＡ、ＤＢＣＰＮ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００８３】
・組み合わせ１０
ＤＢＣＰＮ、並びに、ＰＧＭＥ、ＣｙＰｎ、ｎＢＡ、ａｎｉｓｏｌｅ、ｐｈｅｎｅｔｏｌｅ、ＥＧＭＥＡ、ＭＭＰ、及び、ＥＥＰからなる群から選択される少なくとも１種。
【００８４】
混合物中における各有機溶剤の含有量として特に制限されないが、一般に３〜９７質量％が好ましく、５〜９５質量％がより好ましい。
【００８５】
より優れた本発明の効果を有する薬液が得られる点で、上記実施形態に係る薬液は、２種以上の上記有機溶剤の混合物からなることが好ましい。
この場合、特に、省レジスト性及び、欠陥抑制性能に関して処理条件のロバスト性が広くなるなどの利点が挙げられる他、様々な種類のレジスト液に対して本発明の効果を得ることができる。
【００８６】
［薬液、又は、混合物の物性］
次に本発明の実施形態に係る薬液、又は、混合物に共通する物性の好適形態について説明する。上記薬液は、より優れた本発明の効果を有する点で、混合物の蒸気圧、混合物の表面張力、及び、有機溶剤のハンセン溶解度パラメータが所定の範囲であるとことが好ましい。以下では、各項目について説明する。
【００８７】
〔混合物の蒸気圧〕
上記薬液が含有する２種以上の有機溶剤の混合物の２５℃における蒸気圧は、特に制限されないが、１５０〜１２００Ｐａが好ましく、１５９〜１２００Ｐａがより好ましく、１６０〜１０００Ｐａが更に好ましく、１７３〜１０００Ｐａが特に好ましい。混合物の蒸気圧が１６０〜１０００Ｐａであると、薬液はより優れた欠陥抑制性能、及び、より優れた省レジスト性を有する。
なお、本明細書において、混合物の蒸気圧とは、以下の方法によって計算される蒸気圧を意図する。
【００８８】
まず、薬液を試料として、ガスクロマトグラフ質量分析装置を用いて薬液中に含有される有機溶剤の種類、及び、その含有量を測定する。なお、本明細書において、有機溶剤とは、薬液の全質量中に１００００質量ｐｐｍを超えて含有される有機化合物を意図する。
なお、ガスクロマトグラフ質量分析装置の測定条件は実施例に記載したとおりである。
【００８９】
混合物は、上記方法により検出された有機溶剤からなるものとする。混合物の蒸気圧は、上記混合物に含有される各有機溶剤の２５℃における蒸気圧と、混合物中における各有機溶剤のモル分率と、から以下の式によって求める。本明細書において、記号「Σ」は、総和を意図する。
式：（混合物の蒸気圧）＝Σ（（各有機溶剤の２５℃における蒸気圧）×（各有機溶剤のモル分率））
【００９０】
上記薬液がより優れた本発明の効果を有する点で、薬液が含有する混合物としては、２５℃における蒸気圧が１６０〜１０００Ｐａである第一有機溶剤と、２５℃における蒸気圧が１０００Ｐａを超える第二有機溶剤と、を含有するか、又は、２種以上の第一有機溶剤を含有する、ことが好ましい。
【００９１】
・第一有機溶剤
第一有機溶剤は、２５℃における蒸気圧が１６０〜１０００Ｐａである有機溶剤である。第一有機溶剤としては、例えば、ＰＧＭＥＡ（４９３）、ＣｙＨｘ（５０７）、ＥＬ（１８７）、ＨＢＭ（２６７）、ＤＢＣＰＮ（４００）、ａｎｉｓｏｌｅ（４２７）、ｐｈｅｎｅｔｏｌｅ（２１１）、ＥＧＭＥＡ（２８０）、ＭＭＰ（５０７）、及び、ＥＥＰ（１６０）等が挙げられる。なお、（カッコ）内は、２５℃における蒸気圧（単位はＰａ）を表す。
【００９２】
混合物中における第一有機溶剤の含有量としては特に制限されないが、一般に、混合物の全質量に対して、３〜１００質量％が好ましく、５〜９７質量％がより好ましく、１０〜９５質量％が更に好ましい。なかでも、混合物が、第二溶剤を含有する場合は、３０〜８０質量％が好ましい。第一有機溶剤は、１種を単独で用いても、２種以上を併用してもよい。２種以上の第一有機溶剤を併用する場合には、合計含有量が上記範囲内であることが好ましい。
【００９３】
・第二有機溶剤
第二有機溶剤は、２５℃における蒸気圧が１０００Ｐａを超える有機溶剤である。第二有機溶剤としては、例えば、ｎＢＡ（１２００）、ＰＧＭＥ（１４５３）、及び、ＣｙＰｎ（１５２０）等が挙げられ、より優れた本発明の効果を有する薬液が得られる点で、ＣｙＰｎが好ましい。なお、（カッコ）内は、２５℃における蒸気圧（単位はＰａ）を表す。
【００９４】
混合物中における第二有機溶剤の含有量としては特に制限されないが、一般に、混合物の全質量に対して、２０〜６０質量％が好ましい。第二有機溶剤は、１種を単独で用いても、２種以上を併用してもよい。２種以上の第二有機溶剤を併用する場合には、合計含有量が上記範囲内であることが好ましい。
【００９５】
また、上記薬液がより優れた本発明の効果を有する点で、薬液が含有する混合物としては、２５℃における蒸気圧が１６０Ｐａ未満である第三有機溶剤を含有することが好ましい。
なかでも、より優れた本発明の効果を有する薬液が得られる点で、薬液が含有する混合物は、少なくとも１種の第三有機溶剤と、少なくとも１種の第一有機溶剤とを含有するか、又は、少なくとも１種の第三有機溶剤と、少なくとも１種の第二有機溶剤とを含有することが好ましく、少なくとも１種の第三有機溶剤と、少なくとも１種の第一有機溶剤とを含有することがより好ましく、少なくとも１種の第三有機溶剤と、少なくとも１種の第一有機溶剤とからなることが更に好ましく、１種の第三有機溶剤と、１種の第一有機溶剤とからなることが特に好ましい。
【００９６】
・第三有機溶剤
第三有機溶剤とは、２５℃における蒸気圧が１６０Ｐａ未満の有機溶剤を意図する。
上記の有機溶剤としては、例えば、ＧＢＬ（１４７）、ＤＭＳＯ（１３）、ＰＣ（５３）、ＥＣ（６７）、及び、ＮＭＰ（４０）等が挙げられるが、これに制限されない。なお、カッコ中の数値は、２５℃における蒸気圧（Ｐａ）を表す。
【００９７】
混合物中における第三有機溶剤の含有量としては特に制限されないが、一般に混合物の全質量に対して、５０質量％以下が好ましく、３５質量％未満がより好ましく、１０質量％未満が更に好ましく、５質量%以下が特に好ましい。第三有機溶剤の含有量の下限値としては特に制限されないが、一般に０．０１質量％以上が好ましい。
第三有機溶剤は、１種を単独で用いても、２種以上を併用してもよい。２種以上の第三有機溶剤を併用する場合には、合計含有量が上記範囲内であることが好ましい。
【００９８】
〔混合物の表面張力〕
上記薬液が含有する２種以上の有機溶剤の混合物の２５℃における表面張力は、２８ｍＮ／ｍ以上が好ましく、２９ｍＮ／ｍを超えることがより好ましく、３０ｍＮ／ｍ以上が更に好ましい。表面張力の上限値としては特に制限されないが、一般に４５ｍＮ／ｍ以下が好ましく、４２ｍＮ／ｍ以下がより好ましく、４０ｍＮ／ｍ以下が更に好ましい。
混合物の表面張力が２８ｍＮ／ｍ以上であると、薬液は、より優れた欠陥抑制性能（特に、ＢＲＩＤＧＥ欠陥抑制性能）を有し、混合物の表面張力が２９ｍＮ／ｍを超えると、薬液は更に優れた本発明の効果を有する。
【００９９】
なお、本明細書において、表面張力とは、以下の方法によって計算される表面張力を意図する。
まず、薬液を試料として、ガスクロマトグラフ質量分析装置を用いて薬液中に含有される有機溶剤の種類、及び、その含有量を測定する。
なお、ガスクロマトグラフ質量分析装置の測定条件は実施例に記載したとおりである。
【０１００】
混合物は、上記方法により検出された有機溶剤からなるものとする。混合物の表面張力は、上記混合物に含有される各有機溶剤の２５℃における表面張力と、混合物中における各有機溶剤のモル分率と、から以下の式によって求める。
式：（混合物の表面張力）＝Σ（（各有機溶剤の２５℃における表面張力）×（各有機溶剤のモル分率））
【０１０１】
〔有機溶剤のハンセン溶解度パラメータ〕
【０１０２】
混合物は、薬液がより優れた本発明の効果を有する点で、ハンセン溶解度パラメータの水素結合項（以下、本明細書において「δｈ」ともいう。）が９．５（ＭＰａ）０．５を超えるか、又は、分散項（以下、明細書において「δｄ」ともいう。）が１５．５（ＭＰａ）０．５を超える特定有機溶剤を含有することが好ましい。
【０１０３】
本明細書において、ハンセン溶解度パラメータとは、「Ｈａｎｓｅｎ  Ｓｏｌｕｂｉｌｉｔｙ  Ｐａｒａｍｅｔｅｒｓ：Ａ  Ｕｓｅｒｓ  Ｈａｎｄｂｏｏｋ，  Ｓｅｃｏｎｄ  Ｅｄｉｔｉｏｎ」（第１−３１０頁、ＣＲＣ    Ｐｒｅｓｓ、２００７年発行）等に記載されたハンセン溶解度パラメータを意図する。すなわち、ハンセン溶解度パラメータは、溶解性を多次元のベクトル（分散項（δｄ）、双極子間項（δｐ）、及び、水素結合項（δｈ））で表し、これらの３つのパラメータは、ハンセン空間と呼ばれる三次元空間における点の座標と考えることができる。
【０１０４】
特定有機溶剤のδｈとしては、９．５（ＭＰａ）０．５超が好ましく、１１（ＭＰａ）０．５以上がより好ましい。δｈの上限としては特に制限されないが、一般に１５（ＭＰａ）０．５以下が好ましい。
また、特定有機溶剤のδｄとしては、１５．５（ＭＰａ）０．５超が好ましく、１７（ＭＰａ）０．５以上がより好ましい。δｄの上限としては特に制限されないが、一般に２０（ＭＰａ）０．５以下が好ましい。
【０１０５】
上記特定溶剤としては、例えば、ＤＢＣＰＮ（４．２、１６．６）、ＨＢＭ（１２．２、１６．５）、ＥＬ（１２．５、１６．０）、ＣｙＨｘ（５．１、１７．８）、ＰＧＭＥＡ（９．８、１５．６）、ＣｙＰｎ（４．８、１７．８）、ＧＢＬ（７．０、１７．４）、ＤＭＳＯ（１０．２、１８．４）、ＰＣ（６．５、１７．３）、ＥＣ（８．０、１８．１）、及び、ＮＭＰ（７．２、１８．０）等が挙げられる。なお、（カッコ）内は、ハンセン溶解度パラメータ（δｈ、δｄ）を表し、その単位は（ＭＰａ）０．５である。
【０１０６】
混合物に含有される有機溶剤の組み合わせとしては、例えば、以下の組み合わせが挙げられるが、これに制限されない。なお、カッコ内は、混合物の全質量に対する各有機溶剤の含有量（質量％）を表している。
【０１０７】
ＧＢＬ（５）／ＤＢＣＰＮ（９５）、ＧＢＬ（５）／ＨＢＭ（９５）、ＧＢＬ（５）／ＥＬ（９５）、ＧＢＬ（５０）／ＣｙＰｎ（５０）、ＧＢＬ（５０）／ｎＢＡ（５０）、ＤＭＳＯ（５）／ＨＢＭ（９５）、ＤＭＳＯ（５）／ＥＬ（９５）、ＤＭＳＯ（３０）／ＣｙＨｘ（７０）、ＤＭＳＯ（３０）／ＰＧＭＥＡ（７０）、ＤＭＳＯ（４０）／ｎＢＡ（６０）、ＤＭＳＯ（５０）／ＰＧＭＥ（５０）、ＤＭＳＯ（５０）／ＣｙＰｎ（５０）、ＰＣ（５）／ＣｙＨｘ（９５）、ＰＣ（５）／ＨＢＭ（９５）、ＰＣ（５）／ＥＬ（９５）、ＰＣ（２０）／ＰＧＭＥＡ（８０）、ＰＣ（２０）／ＤＢＣＰＮ（８０）、ＰＣ（５０）／ＰＧＭＥ（５０）、ＰＣ（５０）／ＣｙＰｎ（５０）、ＥＣ（５）／ＨＢＭ（９５）、ＥＣ（５）／ＥＬ（９５）、ＥＣ（２０）／ＣｙＨｘ（８０）、ＥＣ（２０）／ＰＧＭＥＡ（８０）、ＥＣ（５０）／ＰＧＭＥ（５０）、ＥＣ（５０）／ＣｙＰｎ（５０）、ＮＭＰ（５）／ＨＢＭ（９５）、ＮＭＰ（５）／ＥＬ（９５）、ＮＭＰ（２０）／ＣｙＨｘ（８０）、ＮＭＰ（２０）／ＰＧＭＥＡ（８０）、ＮＭＰ（２０）／ＤＢＣＰＮ（８０）、ＮＭＰ（５０）／ＰＧＭＥ（５０）、ＮＭＰ（５０）／ＣｙＰｎ（５０）、ＰＧＭＥＡ（８０）／ＣｙＰｎ（２０）、ＣｙＨｘ（８０）／ＣｙＰｎ（２０）、ＣｙＨｘ（８０）／ＥＬ（２０）、ＣｙＨｘ（８０）／ＨＢＭ（２０）、ＣｙＨｘ（８０）／ＤＢＣＰＮ（２０）、ＥＬ（７０）／ＰＧＭＥ（３０）、ＥＬ（７０）／ＣｙＰｎ（３０）、ＥＬ（２０）／ＤＢＣＰＮ（８０）、ＥＬ（４０）／ＨＢＭ（６０）、ＨＢＭ（８０）／ＰＧＭＥ（２０）、ＨＢＭ（８０）／ＣｙＰｎ（２０）、ＨＢＭ（８０）／ＤＢＣＰＮ（２０）、ＤＢＣＰＮ（８０）／ＰＧＭＥ（２０）、ＤＢＣＰＮ（８０）／ＣｙＰｎ（２０）、ＰＧＭＥＡ（８０）／ＣｙＰｎ（２０）、ＰＧＭＥＡ（７０）／ＥＬ（１０）／ＣｙＰｎ（３０）、ＣｙＨｘ（８０）／ＰＧＭＥＡ（６０）／ＣｙＰｎ（２０）、ＤＢＣＰＮ（８０）／ＥＬ（３０）／ＣｙＰｎ（２０）、ＤＭＳＯ（１０）／ＨＢＭ（３５）／ＰＧＭＥＡ（５５）、ＤＭＳＯ（５）／ＥＬ（４５）／ＣｙＰｎ（５０）、ＤＭＳＯ（５）／ＨＢＭ（２５）／ＣｙＨｘ（７０）、ＤＭＳＯ（５）／ＨＢＭ（２５）／ＤＢＣＰＮ（７０）、ＧＢＬ（５）／ＨＢＭ（３５）／ＰＧＭＥＡ（６０）、ＧＢＬ（１０）／ＨＢＭ（３５）／ＰＧＭＥＡ（５５）、ＧＢＬ（２０）／ＨＢＭ（３５）／ＰＧＭＥＡ（４５）、ＧＢＬ（２５）／ＨＢＭ（３５）／ＰＧＭＥＡ（４０）、ＧＢＬ（３０）／ＨＢＭ（３５）／ＰＧＭＥＡ（３５）、ＧＢＬ（１０）／ＥＬ（３０）／ＣｙＰｎ（６０）、ＧＢＬ（１０）／ＨＢＭ（２５）／ＣｙＨｘ（６５）、ＧＢＬ（１０）／ＨＢＭ（２５）／ＤＢＣＰＮ（６５）、ＥＣ（１０）／ＨＢＭ（４５）／ＰＧＭＥＡ（４５）、ＥＣ（１０）／ＥＬ（３０）／ＣｙＰｎ（６０）、ＥＣ（１０）／ＨＢＭ（２５）／ＣｙＨｘ（６５）、及び、ＥＣ（１０）／ＨＢＭ（２５）／ＤＢＣＰＮ（６５）、ＭＭＰ（９５）／ＤＭＳＯ（５）、ＭＭＰ（９７）／ＤＭＳＯ（３）、ＭＭＰ（９５）／ＰＣ（５）、ＭＭＰ（９７）／ＰＣ（３）、ＥＧＭＥＡ（５０）／ＰＧＭＥＡ（５０）、ＥＧＭＥＡ（５０）／ＥＬ（５０）、ＥＧＭＥＡ（８０）／ＤＢＣＰＮ（２０）、ＥＧＭＥＡ（８０）／ＰＧＭＥ（２０）、ＥＧＭＥＡ（９０）／ＧＢＬ（１０）、ＥＧＭＥＡ（９０）／ＤＭＳＯ（１０）、ＥＧＭＥＡ（９０）／ＰＣ（１０）ＭＭＰ（５０）／ＰＧＭＥＡ（５０）、ＭＭＰ（５０）／ＥＬ（５０）、ＭＭＰ（８０）／ＤＢＣＰＮ（２０）、ＭＭＰ（８０）／ＰＧＭＥ（２０）、ＭＭＰ（９０）／ＧＢＬ（１０）、ＭＭＰ（９０）／ＤＭＳＯ（１０）、ＭＭＰ（９０）／ＰＣ（１０）ＥＥＰ（３０）／ＥＬ（７０）等が挙げられる。
【０１０８】
〔薬液の用途〕
上記実施形態に係る薬液は、半導体製造用に好ましく用いられる。具体的には、リソグラフィ工程、エッチング工程、イオン注入工程、及び、剥離工程等を含有する半導体デバイスの製造工程において、各工程の終了後、又は、次の工程に移る前に、有機物を処理するために使用され、具体的にはプリウェット液、現像液、リンス液、及び、剥離液等として好適に用いられる。
また、上記薬液は、レジスト液（後述する）に含有される樹脂の希釈液としても用いることができる。また、他の有機溶剤、及び／又は、水等により希釈してもよい。
【０１０９】
また、上記薬液は、半導体製造用以外の他の用途でも好適に用いることができ、ポリイミド、センサー用レジスト、レンズ用レジスト等の現像液、及び、リンス液等としても使用できる。
また、上記薬液は、医療用途又は洗浄用途の溶媒としても用いることができる。特に、容器、配管、及び、基板（例えば、ウェハ、及び、ガラス等）等の洗浄に好適に用いることができる。
【０１１０】
なかでも、上記実施形態に係る薬液は、プリウェット用としてより好ましく用いられる。すなわち、上記実施形態に係る薬液は、プリウェット液として用いることが好ましい。
【０１１１】
上記薬液は、プリウェット用途の他に、レジスト塗布前後のウェハのエッジリンスにも使用できる。
また、感活性光線性又は感放射線性樹脂組成物を基板（ウェハ）に塗布する前に、ウェハ上にＢＡＲＣ（Ｂｏｔｔｏｍ ｏｆ Ａｎｔｉ−Ｒｅｆｌｅｃｔｉｏｎ Ｃｏａｔｉｎｇ）組成物を塗布する場合には、ウェハのエッジ部に意図せず塗布されたＢＡＲＣ組成物を上記薬液によって除去することも可能である。
【０１１２】
〔薬液の製造方法〕
上記薬液の製造方法としては特に制限されず、公知の製造方法を用いることができる。上記薬液の製造方法としては、例えば、有機溶剤を準備する工程と、有機溶剤を混合して、混合物を得る工程とを含有する製造方法が挙げられる。なお、有機溶剤、及び／又は、混合物を、フィルタ等を用いて精製する工程を更に含有してもよい。また、有機溶剤、及び／又は、混合物を除電して帯電電位を下げる除電工程を更に含有してもよい。
【０１１３】
上記薬液の製造に用いる有機溶剤としては、不純物の含有量が少ないものを準備することが好ましい。そのような有機溶剤の市販品としては、例えば、「高純度グレード品」と呼ばれるものが挙げられる。
有機溶剤、及び／又は、混合物を精製する方法としては、例えば、蒸留、及び、ろ過等の方法が挙げられる。蒸留装置、及び、ろ過装置としては公知のものを用いることができる。
【０１１４】
＜容器＞
上記薬液は、使用時まで一時的に容器内に保管してもよい。上記薬液を保管するための容器としては特に制限されず、公知の容器を用いることができる。
上記薬液を保管する容器としては、半導体製造用途向けに、容器内のクリーン度が高く、不純物の溶出が少ないものが好ましい。
使用可能な容器としては、具体的には、アイセロ化学（株）製の「クリーンボトル」シリーズ、及び、コダマ樹脂工業製の「ピュアボトル」等が挙げられるが、これらに限定されない。
また、容器としては、薬液への不純物混入（コンタミ）防止を目的として、容器の内壁が６種の樹脂の６層構造としたもの、又は、６種の樹脂の７層構造としたものを用いることが好ましい。上記の容器としては、特開２０１５−１２３３５１号公報に記載の容器が挙げられる。
【０１１５】
容器、薬液の製造に用いる装置、及び、薬液の製造に用いる部材（フィルタ等）は、使用前に薬液との接触部分（容器の内壁、装置の内壁、及び、部材の内部等；以下「接液部」ともいう。）が洗浄されることが好ましい。洗浄に用いる液体としては、不純物の少ない洗浄液が好ましく、例えば上記「高純度グレード品」、高純度グレード品を精製したもの、薬液そのもの、及び、薬液を希釈したもの等が好ましい。また、薬液の製造に用いる装置の接液部を、洗浄液を用いて洗浄する際は、洗浄液に含まれる不純物が所望の量（予め定めた値）以下となるまで洗浄することが好ましい。上記薬液は、製造後にガロン瓶又はコート瓶等の容器にボトリングし、輸送、保管されてもよい。ガロン瓶はガラス材料を使用したものであってもそれ以外であってもよい。
【０１１６】
保管における溶液中の成分の変化を防ぐ目的で、容器内を純度９９．９９９９５体積％以上の不活性ガス（チッソ、又はアルゴン等）で置換しておいてもよい。特に、含水率が少ないガスが好ましい。また、輸送、保管に際しては、常温でもよいが、変質を防ぐため、−２０℃から３０℃の範囲に温度制御してもよい。
【０１１７】
（クリーンルーム）
上記薬液の製造、容器の開封及び／又は洗浄、溶液の収容等を含めた取り扱い、処理分析、及び、測定は、全てクリーンルームで行うことが好ましい。クリーンルームは、１４６４４−１クリーンルーム基準を満たすことが好ましい。ＩＳＯ（国際標準化機構）クラス１、ＩＳＯクラス２、ＩＳＯクラス３、及び、ＩＳＯクラス４のいずれかを満たすことが好ましく、ＩＳＯクラス１又はＩＳＯクラス２を満たすことがより好ましく、ＩＳＯクラス１を満たすことが更に好ましい。
【０１１８】
［パターン形成方法］
上記薬液は、半導体製造用に用いられるレジストパターン（以下、単に「パターン」という。）の形成に用いることが好ましい。上記薬液を用いたパターン形成方法としては特に制限されず、公知のパターン形成方法が挙げられる。
【０１１９】
なかでも、パターン形成方法としては以下の各工程を含有することが好ましい。
（Ａ）上記薬液を基板上に塗布して、プリウェット済み基板を得る、プリウェット工程
（Ｂ）プリウェット済み基板上に、感活性光線性又は感放射線性樹脂組成物を用いて、レジスト膜を形成する、レジスト膜形成工程
（Ｃ）レジスト膜を露光する、露光工程
（Ｄ）露光されたレジスト膜を、現像液を用いて現像する、現像工程
以下では、上記工程ごとにその形態を説明する。
【０１２０】
〔（Ａ）プリウェット工程〕
プリウェット工程は、基板上に薬液を塗布する工程である。
基板としては特に制限されず、半導体製造用として用いられる公知の基板を用いることができる。基板としては、例えば、シリコン、ＳｉＯ２、若しくはＳｉＮ等の無機基板、又は、ＳＯＧ（Ｓｐｉｎ Ｏｎ Ｇｌａｓｓ）等の塗布系無機基板等が挙げられるがこれに制限されない。
また、基板は、反射防止膜を備える、反射防止膜付き基板であってもよい。反射防止膜としては、特に制限されず、公知の有機系又は無機系の反射防止膜を用いることができる。
【０１２１】
基板上に薬液を塗布する方法としては特に制限されず、公知の塗布方法を用いることができる。中でも、後述するレジスト膜形成工程において、より少ない感活性光線性又は感放射線性樹脂組成物で均一なレジスト膜が形成できる点で、塗布方法としてはスピン塗布が好ましい。
【０１２２】
基板上に薬液を塗布する方法としては特に制限されず、公知の塗布方法を用いることができる。中でも、後述するレジスト膜形成工程において、より少ない感活性光線性又は感放射線性樹脂組成物で均一なレジスト膜が形成できる点で、塗布方法としてはスピン塗布が好ましい。
【０１２３】
薬液を用いて基板上に形成される薬液層の厚みとしては特に制限されないが、一般に０．００１〜１０μｍが好ましく、０．００５〜５μｍがより好ましい。
【０１２４】
ここで、これから塗布しようとするレジスト液がＡｒＦ液浸露光用レジストであるものとする。このレジスト液の表面張力が２８．８ｍＮ／ｍであったとする。この場合、薬液の混合物の表面張力としては特に制限されないが、レジスト液の表面張力よりも高くし、これをプリウェット液としてウェハに供給することが好ましい。
【０１２５】
薬液のウェハへの供給方法としては、通常、プリウェットノズルがウェハの中心部の上方まで移動する。そして、バルブの開閉によって薬液がウェハへ供給される。
【０１２６】
ウェハが停止している状態で、プリウェットノズルから上記の薬液が所定量、ウェハの中心部に供給される。その後、ウェハが例えば５００ｒｐｍ（ｒｏｔａｔｉｏｎ  ｐｅｒ  ｍｉｎｕｔｅ）程度の第１の速度Ｖ１で回転され、ウェハ上の薬液がウェハの表面の全面に拡散されて、ウェハの表面全体が薬液により濡れた状態となる。
なお、第１の速度Ｖ１の上限値としては特に制限されないが３０００ｒｐｍ以下が好ましい。
【０１２７】
その後、レジスト液が繋がっているラインのバルブが開放されることによりレジストノズルからレジスト液の吐出が開始され、ウェハの中心部にレジスト液が供給され始める。
こうして、（Ｂ）レジスト膜形成工程（後述する）が開始される。このレジスト膜形成工程では、ウェハの回転速度が第１の速度Ｖ１から、高速の例えば２０００〜４０００ｒｐｍ程度の第２の速度Ｖ２まで上げられる。レジスト膜形成工程の開始前に第１の速度Ｖ１であったウェハの回転は、その後速度が連続的に滑らかに変動するように徐々に加速される。このとき、ウェハの回転の加速度は、例えば零から次第に増加する。そして、レジスト膜形成工程の終了時には、ウェハの回転の加速度が次第に減少され、ウェハＷの回転速度が第２の速度Ｖ２に滑らかに収束する。こうして、レジスト膜形成工程時においては、ウェハの回転速度が第１の速度Ｖ１から第２の速度Ｖ２にＳ字状に推移するように変動する。レジスト膜形成工程では、ウェハの中心部に供給されたレジスト液が遠心力によりウェハの表面の全面に拡散されて、ウェハの表面にレジスト液が塗布される。
なお、このようなレジスト塗布時のウェハ回転速度の変動による省レジスト技術については、特願２００８−１３１４９５号公報、特開２００９−２７９４７６号公報に詳細に記載されている。
【０１２８】
なお、（Ａ）プリウェット工程が終了した後、（Ｂ）レジスト膜形成工程におけるレジスト液の塗布が始まるまでの間隔としては特に制限されないが、一般に７秒以下が好ましい。
【０１２９】
上記薬液は、再利用されてもよい。すなわち、上記プリウェット工程で用いた薬液を回収し、更に他のウェハのプリウェット工程に用いることができる。
薬液を再利用する場合、回収した薬液中に含有される、不純物金属、有機不純物、及び、水等の含有量を調製することが好ましい。なお、上記調製方法としては、薬液の製造方法として既に説明したとおりである。
【０１３０】
＜薬液と樹脂と親和性＞
プリウェット工程で用いられる薬液と、後述する感活性光線又は感放射線性樹脂組成物との親和性としては特に制限されないが、より少ない感活性光線又は感放射線性樹脂組成物を用いて、より均一なレジスト膜が形成できる点で、薬液と、感活性光線又は感放射線性樹脂組成物に含有される樹脂（感活性光線又は感放射線性樹脂組成物が２種以上の樹脂を含有する場合にはその「混合物」とする。混合物中の各樹脂の含有質量比は、感活性光線又は感放射線性樹脂組成物中における、樹脂の全質量に対する各樹脂の含有質量比と同様であり、上記樹脂には、後述する疎水性樹脂は含まないものとする。）とは、以下の関係を満たすことが好ましい。
【０１３１】
薬液と、樹脂とは、２５℃において、以下の条件１、及び、条件２を満たすことが好ましい。薬液が、２５℃において、以下の条件１、及び、条件２を満たすと、より少ない感活性光線性又は感放射線性樹脂組成物を用いて、より均一なレジスト膜を形成することができる。
【０１３２】
（条件１）
薬液、並びに、樹脂、及び、薬液からなる第一試験溶液について、パルス核磁気共鳴方式粒子界面特性評価装置で測定したプロトンのスピン−スピン緩和時間から下記式１により計算したＲｓｑ１が０．５を超える。
（式１）Ｒｓｑ１＝（τ０／τ１）−１
ただし、式１中、τ０は、薬液のスピン−スピン緩和時間を表し、τ１は、第一試験溶液のスピン−スピン緩和時間を表す。また、第一試験溶液に含有される樹脂は、薬液に溶解しているものとする。
【０１３３】
条件１の内容について説明する。
まず、パルス核磁気共鳴方式粒子界面特性評価装置とは、対象物のスピン（磁気）状態を観測する方式の評価装置である。パルス核磁気共鳴方式粒子界面特性評価装置としては、例えば、Ｘｉｇｏ  ｎａｎｏｔｏｏｌｓ社製、「Ａｃｏｒｎ  Ａｒｅａ」等が挙げられる。
【０１３４】
上記評価装置は、測定対象にエネルギーを加えた直後（励起状態）から定常状態に戻るまでの時間（スピン−スピン緩和時間）を測定する。薬液に樹脂が溶解した試験液（第一試験溶液）においては、樹脂に接する薬液中の有機溶剤の種類等の影響によりスピン−スピン緩和時間が変化する。
上記の理由は必ずしも明らかではないが、樹脂に接触している有機溶剤の分子の量がスピン−スピン緩和時間に影響を与えていると推測される。
【０１３５】
ここで、樹脂に接する有機溶剤の分子の量とは、樹脂の表面積や有機溶剤−樹脂間の濡れ性等の影響を受けて変化すると考えられる。すなわち、樹脂と薬液との相互作用の強さを反映すると推測される。
【０１３６】
ここで、プロトンのスピン−スピン緩和時間から式１により計算したＲｓｑ１は、樹脂と薬液との相溶性を表す指標である。
（式１）Ｒｓｑ１＝（τ０／τ１）−１
Ｒｓｑ１は、０．５を超えることが好ましい。Ｒｓｑ１が０．５を超えると、薬液と、樹脂とは、より優れた相溶性を有する。Ｒｓｑ１の上限値としては特に制限されないが、一般に１０.０以下が好ましい。
【０１３７】
（条件２）
樹脂及び薬液からなり、第一試験溶液中における樹脂の含有量とは異なる量の樹脂を含有する第二試験溶液、及び、第一試験溶液について、パルス核磁気共鳴方式粒子界面特性評価装置で測定したプロトンのスピン−スピン緩和時間から下記式２により計算したＳＲｓｑが−１を超える。
（式２）ＳＲｓｑ＝（Ｒｓｑ２−Ｒｓｑ１）／（ｃ２−ｃ１）
ただし、式２中、Ｒｓｑ１は、式１により計算した値を表し、Ｒｓｑ２は、下記式３により計算した値を表す。ｃ１、及び、ｃ２は、それぞれ、第一試験溶液中、及び、第二試験溶液中における、樹脂の質量基準の含有量を表す。なお、質量基準の含有量の単位は、質量％であり、ｃ２＞ｃ１であり、第一試験溶液、及び、第二試験溶液に含有される樹脂は、薬液に溶解しているものとする。
（式３）Ｒｓｑ２＝（τ０／τ２）−１
ただし、式３中、τ０は式１中におけるτ０と同義であり、τ２は、第二試験溶液のスピン−スピン緩和時間を表す。
【０１３８】
条件２の内容について説明する。
式２中、ｃ１、及び、ｃ２は、第一試験溶液、及び、第二試験溶液中における樹脂の含有量（質量％）を表す。第一試験溶液、及び、第二試験溶液中においては、樹脂が完全に溶解していれば、ｃ１、及び、ｃ２としては特に制限されない。例えば、ｃ１を０．５質量％、ｃ２を３．０質量％等とすればよい。
【０１３９】
ＳＲｓｑは、所定の濃度範囲（ｃ２−ｃ１）におけるＲｓｑの変化率を表すものであり、−１を超えることが好ましく、−０．８以上がより好ましい。ＳＲｓｑの上限値としては特に制限されないが、一般に、１０以下が好ましい。ＳＲｓｑが−１を超えると、薬液中において樹脂がより均一な分散状態を保持しやすく、樹脂がより凝集しにくい。
【０１４０】
〔（Ｂ）レジスト膜形成工程〕
レジスト膜形成工程は、プリウェット済み基板（薬液層を備える基板）上に、感活性光線又は感放射線性樹脂組成物を用いてレジスト膜を形成する工程である。以下では、まず、感活性光線又は感放射線性樹脂組成物の形態についてする。
【０１４１】
＜感活性光線又は感放射線性樹脂組成物＞
上記レジスト膜形成工程において用いることができる感活性光線性又は感放射線性樹脂組成物としては特に制限されず、公知の感活性光線性又は感放射線性樹脂組成物を用いることができる。
感活性光線性又は感放射線性樹脂組成物（以下、「レジスト組成物」ともいう。）としては、酸の作用により分解して極性基（カルボキシル基、及び、フェノール性水酸基等）を生じる基を含有する繰り返し単位を含有する樹脂（以下、本明細書において「酸分解性樹脂」ともいう。）と、活性光線又は放射線の照射により酸を発生する化合物（以下、本明細書において「光酸発生剤」ともいう。）と、を含有することが好ましい。
なかでも、より優れた本発明の効果が得られる点で、以下のレジスト組成物が好ましい。
・後述する式（Ｉ）で表される樹脂を含有するレジスト組成物
・後述するフェノール性水酸基を有する酸分解性樹脂を含有するレジスト組成物
・後述する疎水性樹脂と、酸分解性樹脂とを含有するレジスト組成物
以下では、レジスト組成物の各成分について説明する。
【０１４２】
（酸分解性樹脂）
酸分解性基において、極性基は酸で脱離する基（酸脱離性基）によって保護されている。酸脱離性基としては、例えば、−Ｃ（Ｒ３６）（Ｒ３７）（Ｒ３８）、−Ｃ（Ｒ３６）（Ｒ３７）（ＯＲ３９）、及び、−Ｃ（Ｒ０１）（Ｒ０２）（ＯＲ３９）等が挙げられる。
式中、Ｒ３６〜Ｒ３９は、各々独立に、アルキル基、シクロアルキル基、アリール基、アラルキル基又はアルケニル基を表す。Ｒ３６とＲ３７とは、互いに結合して環を形成してもよい。
Ｒ０１及びＲ０２は、各々独立に、水素原子、アルキル基、シクロアルキル基、アリール基、アラルキル基又はアルケニル基を表す。
【０１４３】
酸分解性樹脂としては、式（ＡＩ）で表される酸分解性基を有する樹脂Ｐが挙げられる。
【０１４４】
【化１５】
2018092760.tif 000013
【０１４５】
式（ＡＩ）に於いて、
Ｘａ１は、水素原子、又は置換基を有していてもよいアルキル基を表す。
Ｔは、単結合又は２価の連結基を表す。
Ｒａ１〜Ｒａ３は、それぞれ独立に、アルキル基（直鎖状又は分岐鎖状）又はシクロアルキル基（単環又は多環）を表す。
Ｒａ１〜Ｒａ３の２つが結合して、シクロアルキル基（単環又は多環）を形成してもよい。
【０１４６】
Ｘａ１により表される、置換基を有していてもよいアルキル基としては、例えば、メチル基、及び−ＣＨ２−Ｒ１１で表される基が挙げられる。Ｒ１１は、ハロゲン原子（フッ素原子等）、水酸基、又は１価の有機基を表す。
Ｘａ１は、水素原子、メチル基、トリフルオロメチル基又はヒドロキシメチル基が好ましい。
【０１４７】
Ｔの２価の連結基としては、アルキレン基、−ＣＯＯ−Ｒｔ−基、及び、−Ｏ−Ｒｔ−基等が挙げられる。式中、Ｒｔは、アルキレン基又はシクロアルキレン基を表す。
Ｔは、単結合又は−ＣＯＯ−Ｒｔ−基が好ましい。Ｒｔは、炭素数１〜５のアルキレン基が好ましく、−ＣＨ２−基、−（ＣＨ２）２−基、又は、−（ＣＨ２）３−基がより好ましい。
【０１４８】
Ｒａ１〜Ｒａ３のアルキル基としては、炭素数１〜４のものが好ましい。
【０１４９】
Ｒａ１〜Ｒａ３のシクロアルキル基としては、シクロペンチル基、若しくはシクロヘキシル基等の単環のシクロアルキル基、又は、ノルボルニル基、テトラシクロデカニル基、テトラシクロドデカニル基、若しくはアダマンチル基等の多環のシクロアルキル基が好ましい。
Ｒａ１〜Ｒａ３の２つが結合して形成されるシクロアルキル基としては、シクロペンチル基、若しくはシクロヘキシル基等の単環のシクロアルキル基、又は、ノルボルニル基、テトラシクロデカニル基、テトラシクロドデカニル基、若しくはアダマンチル基等の多環のシクロアルキル基が好ましい。炭素数５〜６の単環のシクロアルキル基がより好ましい。
【０１５０】
Ｒａ１〜Ｒａ３の２つが結合して形成される上記シクロアルキル基は、例えば、環を構成するメチレン基の１つが、酸素原子等のヘテロ原子、又はカルボニル基等のヘテロ原子を有する基で置き換わっていてもよい。
【０１５１】
式（ＡＩ）で表される繰り返し単位は、例えば、Ｒａ１がメチル基又はエチル基であり、Ｒａ２とＲａ３とが結合して上述のシクロアルキル基を形成している態様が好ましい。
【０１５２】
上記各基は、置換基を有していてもよく、置換基としては、例えば、アルキル基（炭素数１〜４）、ハロゲン原子、水酸基、アルコキシ基（炭素数１〜４）、カルボキシ基、及びアルコキシカルボニル基（炭素数２〜６）等が挙げられ、炭素数８以下が好ましい。
【０１５３】
式（ＡＩ）で表される繰り返し単位の合計としての含有量は、樹脂Ｐ中の全繰り返し単位に対し、２０〜９０モル％であることが好ましく、２５〜８５モル％であることがより好ましく、３０〜８０モル％であることが更に好ましい。
【０１５４】
以下に、式（ＡＩ）で表される繰り返し単位の具体例を示すが、これに限定されるものではない。
【０１５５】
具体例中、Ｒｘ及びＸａ１は、各々独立して、水素原子、ＣＨ３、ＣＦ３、又はＣＨ２ＯＨを表す。Ｒｘａ及びＲｘｂは、各々炭素数１〜４のアルキル基を表す。Ｚは、極性基を含む置換基を表し、複数存在する場合は各々独立である。ｐは０又は正の整数を表す。Ｚにより表される極性基を含む置換基としては、例えば、水酸基、シアノ基、アミノ基、アルキルアミド基、スルホンアミド基、及びこれらの基を有する直鎖状又は分岐鎖状のアルキル基又はシクロアルキル基が挙げられる。
【０１５６】
【化１６】
2018092760.tif 000014
【０１５７】
（ラクトン構造を有する繰り返し単位）
また、樹脂Ｐは、ラクトン構造を有する繰り返し単位Ｑを含有することが好ましい。
【０１５８】
ラクトン構造を有する繰り返し単位Ｑは、ラクトン構造を側鎖に有していることが好ましく、例えば（メタ）アクリル酸誘導体モノマーに由来する繰り返し単位であることがより好ましい。
ラクトン構造を有する繰り返し単位Ｑは、１種単独で用いてもよく、２種以上を併用していてもよいが、１種単独で用いることが好ましい。
上記樹脂Ｐの全繰り返し単位に対する、ラクトン構造を有する繰り返し単位Ｑの含有量は、例えば、３〜８０モル％が挙げられ、３〜６０モル％が好ましい。
【０１５９】
ラクトン構造としては、５〜７員環のラクトン構造が好ましく、５〜７員環のラクトン構造にビシクロ構造又はスピロ構造を形成する形で他の環構造が縮環している構造がより好ましい。
ラクトン構造としては、下記式（ＬＣ１−１）〜（ＬＣ１−１７）のいずれかで表されるラクトン構造を有する繰り返し単位を有することが好ましい。ラクトン構造としては式（ＬＣ１−１）、式（ＬＣ１−４）、式（ＬＣ１−５）、又は式（ＬＣ１−８）で表されるラクトン構造が好ましく、式（ＬＣ１−４）で表されるラクトン構造がより好ましい。
【０１６０】
【化１７】
2018092760.tif 000015
【０１６１】
ラクトン構造部分は、置換基（Ｒｂ２）を有していてもよい。好ましい置換基（Ｒｂ２）としては、炭素数１〜８のアルキル基、炭素数４〜７のシクロアルキル基、炭素数１〜８のアルコキシ基、炭素数２〜８のアルコキシカルボニル基、カルボキシ基、ハロゲン原子、水酸基、シアノ基、及び酸分解性基等が挙げられる。ｎ２は、０〜４の整数を表す。ｎ２が２以上のとき、複数存在する置換基（Ｒｂ２）は、同一でも異なっていてもよく、また、複数存在する置換基（Ｒｂ２）同士が結合して環を形成してもよい。
【０１６２】
樹脂Ｐは、式（ａ）で表される繰り返し単位、式（ｂ）で表される繰り返し単位、式（ｃ）で表される繰り返し単位、式（ｄ）で表される繰り返し単位、及び、式（ｅ）で表される繰り返し単位からなる群から選択される繰り返し単位からなる樹脂（以後、この樹脂を「式（Ｉ）で表される樹脂」とも称する）であることが好ましい。
下記式（Ｉ）で表される樹脂は、酸の作用により有機溶剤を主成分とする現像液（後述する薬液）に対する溶解性が減少する樹脂であり、酸分解性基を含有する。上記薬液は、式（Ｉ）で表されるような樹脂に対する優れた溶解性を有するため、より少ないレジスト組成物を用いて均一なレジスト膜が得られやすい。以下、式（Ｉ）で表される樹脂について説明する。
【０１６３】
・式（Ｉ）で表される樹脂
【０１６４】
【化１８】
2018092760.tif 000016
【０１６５】
上記式（Ｉ）は、繰り返し単位（ａ）（式（ａ）で表される繰り返し単位）、繰り返し単位（ｂ）（式（ｂ）で表される繰り返し単位）、繰り返し単位（ｃ）（式（ｃ）で表される繰り返し単位）、繰り返し単位（ｄ）（式（ｄ）で表される繰り返し単位）及び繰り返し単位（ｅ）（式（ｅ）で表される繰り返し単位）から構成される。
Ｒｘ１〜Ｒｘ５は、それぞれ独立に、水素原子、又は、置換基を含有してもよいアルキル基を表す。
Ｒ１〜Ｒ４は、それぞれ独立に、１価の置換基を表し、ｐ１〜ｐ４は、それぞれ独立に、０、又は、正の整数を表す。
Ｒａは、直鎖状、又は、分岐鎖状のアルキル基を表す。
Ｔ１〜Ｔ５は、それぞれ独立に、単結合、又は、２価の連結基を表す。
Ｒ５は１価の有機基を表す。
ａ〜ｅは、モル％を表し、それぞれ独立に、０≦ａ≦１００、０≦ｂ≦１００、０≦ｃ＜１００、０≦ｄ＜１００、及び、０≦ｅ＜１００の範囲内の数を表す。ただし、ａ＋ｂ＋ｃ＋ｄ＋ｅ＝１００であり、ａ＋ｂ≠０である。
ただし、式（Ｉ）中、上記繰り返し単位（ｅ）は、上記繰り返し単位（ａ）〜（ｄ）のいずれとも異なる構造を有する。
【０１６６】
Ｒｘ１〜Ｒｘ５により表される、置換基を含有してもよいアルキル基としては、例えば、メチル基、及び、−ＣＨ２−Ｒ１１で表される基が挙げられる。Ｒ１１は、ハロゲン原子（フッ素原子等）、水酸基、又は、１価の有機基を表す。
Ｒｘ１〜Ｒｘ５は、それぞれ独立に、水素原子、メチル基、トリフルオロメチル基、又は、ヒドロキシメチル基が好ましい。
【０１６７】
式（Ｉ）中、Ｔ１〜Ｔ５により表される２価の連結基としては、アルキレン基、−ＣＯＯ−Ｒｔ−基、及び、−Ｏ−Ｒｔ−基等が挙げられる。式中、Ｒｔは、アルキレン基又はシクロアルキレン基を表す。
Ｔ１〜Ｔ５は、それぞれ独立に、単結合又は−ＣＯＯ−Ｒｔ−基が好ましい。Ｒｔは、炭素数１〜５のアルキレン基が好ましく、−ＣＨ２−基、−（ＣＨ２）２−基、又は、−（ＣＨ２）３−基がより好ましい。
【０１６８】
式（Ｉ）中、Ｒａは、直鎖状又は分岐鎖状のアルキル基を表す。例えば、メチル基、エチル基、及びｔ−ブチル基等が挙げられる。なかでも、炭素数１〜４の直鎖状又は分岐鎖状のアルキル基が好ましい。
式（Ｉ）中、Ｒ１〜Ｒ４は、それぞれ独立に、１価の置換基を表す。Ｒ１〜Ｒ４としては、特に限定されないが、例えば、水酸基、シアノ基、及び、水酸基又はシアノ基等を有する直鎖状若しくは分岐鎖状のアルキル基又はシクロアルキル基が挙げられる。
式（Ｉ）中、ｐ１〜ｐ４は、各々独立に、０又は正の整数を表す。なお、ｐ１〜ｐ４の上限値は、各繰り返し単位において置換し得る水素原子の数に相当する。
式（Ｉ）中、Ｒ５は、１価の有機基を表す。Ｒ５としては、特に限定されないが、例えば、スルトン構造を有する１価の有機基、及び、テトラヒドロフラン、ジオキサン、１，４−チオキサン、ジオキソラン、及び２，４，６−トリオキサビシクロ［３．３．０］オクタン等の環状エーテルを有する１価の有機基、又は酸分解性基（例えば、−ＣＯＯ基と結合する位置の炭素がアルキル基で置換されて４級化されたアダマンチル基等）が挙げられる。
【０１６９】
また、式（Ｉ）中、上記繰り返し単位（ｂ）は、特開２０１６−１３８２１９号公報の段落００１４〜００１８に記載される単量体から形成されたものであることも好ましい。
【０１７０】
式（Ｉ）中、ａ〜ｅは、モル％を表し、各々独立に、０≦ａ≦１００、０≦ｂ≦１００、０≦ｃ＜１００、０≦ｄ＜１００、０≦ｅ＜１００の範囲に含まれる数を表す。ただし、ａ＋ｂ＋ｃ＋ｄ＋ｅ＝１００であり、ａ＋ｂ≠０である。
【０１７１】
式（Ｉ）中、ａ＋ｂ（全繰り返し単位に対する、酸分解性基を有する繰り返し単位の含有量）は、２０〜９０モル％が好ましく、２５〜８５モル％がより好ましく、３０〜８０モル％が更に好ましい。
また、式（Ｉ）中、ｃ＋ｄ（全繰り返し単位に対する、ラクトン構造を有する繰り返し単位の含有量）は、３〜８０モル％が好ましく、３〜６０モル％がより好ましい。
【０１７２】
なお、繰り返し単位（ａ）〜繰り返し単位（ｅ）の各繰り返し単位はそれぞれ１種を単独で用いても、それぞれ２種以上の各繰り返し単位を併用してもよい。２種以上の繰各繰り返し単位を併用する場合には、合計含有量が、それぞれ上記範囲内であることが好ましい。
【０１７３】
式（Ｉ）で表される樹脂の重量平均分子量（Ｍｗ）は、通常１，０００〜２００，０００が好ましく、２，０００〜２０，０００がより好ましく、３，０００〜１５，０００が更に好ましい。なお、上記重量平均分子量は、展開溶媒としてテトラヒドロフラン（ＴＨＦ）を用いて、ゲルパーミエーションクロマトグラフィー（ＧＰＣ：Ｇｅｌ Ｐｅｒｍｅａｔｉｏｎ Ｃｈｒｏｍａｔｏｇｒａｐｈｙ）法により求められるポリスチレン換算値である。
また、上記感活性光線性又は感放射線性樹脂組成物中、上記式（Ｉ）で表される樹脂の含有量は、感活性光線性又は感放射線性樹脂組成物の全固形分を基準として、通常３０〜９９質量％が好ましく、５０〜９５質量％がより好ましい。
【０１７４】
（フェノール性水酸基を有する繰り返し単位）
また、樹脂Ｐは、フェノール性水酸基を有する繰り返し単位を含有していてもよい。
フェノール性水酸基を有する繰り返し単位としては、例えば、下記一般式（Ｉ）で表される繰り返し単位が挙げられる。
【０１７５】
【化１９】
2018092760.tif 000017
【０１７６】
式中、
Ｒ４１、Ｒ４２及びＲ４３は、各々独立に、水素原子、アルキル基、ハロゲン原子、シアノ基又はアルコキシカルボニル基を表す。但し、Ｒ４２はＡｒ４と結合して環を形成していてもよく、その場合のＲ４２は単結合又はアルキレン基を表す。
【０１７７】
Ｘ４は、単結合、−ＣＯＯ−、又は−ＣＯＮＲ６４−を表し、Ｒ６４は、水素原子又はアルキル基を表す。
【０１７８】
Ｌ４は、単結合又はアルキレン基を表す。
【０１７９】
Ａｒ４は、（ｎ＋１）価の芳香環基を表し、Ｒ４２と結合して環を形成する場合には（ｎ＋２）価の芳香環基を表す。
【０１８０】
ｎは、１〜５の整数を表す。
【０１８１】
一般式（Ｉ）におけるＲ４１、Ｒ４２及びＲ４３のアルキル基としては、置換基を有していてもよい、メチル基、エチル基、プロピル基、イソプロピル基、ｎ−ブチル基、ｓｅｃ−ブチル基、ヘキシル基、２−エチルヘキシル基、オクチル基及びドデシル基など炭素数２０以下のアルキル基が好ましく、炭素数８以下のアルキル基がより好ましく、炭素数３以下のアルキル基が更に好ましい。
【０１８２】
一般式（Ｉ）におけるＲ４１、Ｒ４２及びＲ４３のシクロアルキル基としては、単環型でも、多環型でもよい。シクロアルキル基としては、置換基を有していてもよい、シクロプロピル基、シクロペンチル基及びシクロヘキシル基などの炭素数３〜８個で単環型のシクロアルキル基が好ましい。
【０１８３】
一般式（Ｉ）におけるＲ４１、Ｒ４２及びＲ４３のハロゲン原子としては、フッ素原子、塩素原子、臭素原子及びヨウ素原子が挙げられ、フッ素原子が好ましい。
【０１８４】
一般式（Ｉ）におけるＲ４１、Ｒ４２及びＲ４３のアルコキシカルボニル基に含まれるアルキル基としては、上記Ｒ４１、Ｒ４２及びＲ４３におけるアルキル基と同様のものが好ましい。
【０１８５】
上記各基における置換基としては、例えば、アルキル基、シクロアルキル基、アリール基、アミノ基、アミド基、ウレイド基、ウレタン基、ヒドロキシル基、カルボキシル基、ハロゲン原子、アルコキシ基、チオエーテル基、アシル基、アシロキシ基、アルコキシカルボニル基、シアノ基、及び、ニトロ基等が挙げられ、置換基の炭素数は８以下が好ましい。
【０１８６】
Ａｒ４は、（ｎ＋１）価の芳香環基を表す。ｎが１である場合における２価の芳香環基は、置換基を有していてもよく、例えば、フェニレン基、トリレン基、ナフチレン基及びアントラセニレン基などの炭素数６〜１８のアリーレン基、並びに、チオフェン、フラン、ピロール、ベンゾチオフェン、ベンゾフラン、ベンゾピロール、トリアジン、イミダゾール、ベンゾイミダゾール、トリアゾール、チアジアゾール及びチアゾール等のヘテロ環を含む芳香環基が挙げられる。
【０１８７】
ｎが２以上の整数である場合における（ｎ＋１）価の芳香環基の具体例としては、２価の芳香環基の上記した具体例から、（ｎ−１）個の任意の水素原子を除してなる基が挙げられる。
【０１８８】
（ｎ＋１）価の芳香環基は、更に置換基を有していてもよい。
【０１８９】
上述したアルキル基、シクロアルキル基、アルコキシカルボニル基、アルキレン基及び（ｎ＋１）価の芳香環基が有し得る置換基としては、例えば、一般式（Ｉ）におけるＲ４１、Ｒ４２及びＲ４３で挙げたアルキル基；メトキシ基、エトキシ基、ヒドロキシエトキシ基、プロポキシ基、ヒドロキシプロポキシ基及びブトキシ基等のアルコキシ基；フェニル基等のアリール基が挙げられる。
【０１９０】
Ｘ４により表わされる−ＣＯＮＲ６４−（Ｒ６４は、水素原子、アルキル基を表す）におけるＲ６４のアルキル基としては、置換基を有していてもよい、メチル基、エチル基、プロピル基、イソプロピル基、ｎ−ブチル基、ｓｅｃ−ブチル基、ヘキシル基、２−エチルヘキシル基、オクチル基及びドデシル基など炭素数２０以下のアルキル基が挙げられ、炭素数８以下のアルキル基がより好ましい。
【０１９１】
Ｘ４としては、単結合、−ＣＯＯ−又は−ＣＯＮＨ−が好ましく、単結合又は−ＣＯＯ−がより好ましい。
【０１９２】
Ｌ４におけるアルキレン基としては、置換基を有していてもよい、メチレン基、エチレン基、プロピレン基、ブチレン基、ヘキシレン基及びオクチレン基等の炭素数１〜８個のアルキレン基が好ましい。
【０１９３】
Ａｒ４としては、置換基を有していてもよい炭素数６〜１８の芳香環基が好ましく、ベンゼン環基、ナフタレン環基又はビフェニレン環基がより好ましい。
【０１９４】
一般式（Ｉ）で表される繰り返し単位は、ヒドロキシスチレン構造を備えていることが好ましい。即ち、Ａｒ４は、ベンゼン環基であることが好ましい。
【０１９５】
フェノール性水酸基を有する繰り返し単位としては、下記一般式（ｐ１）で表される繰り返し単位が好ましい。
【０１９６】
【化２０】
2018092760.tif 000018
【０１９７】
一般式（ｐ１）におけるＲは、水素原子、ハロゲン原子又は１〜４個の炭素原子を有する直鎖状若しくは分岐鎖状のアルキル基を表す。複数のＲは、各々同じでも異なっていてもよい。一般式（ｐ１）中のＲとしては水素原子が好ましい。
【０１９８】
一般式（ｐ１）におけるＡｒは芳香族環を表し、例えば、ベンゼン環、ナフタレン環、アントラセン環、フルオレン環及びフェナントレン環などの炭素数６〜１８の置換基を有していてもよい芳香族炭化水素環、並びに、例えば、チオフェン環、フラン環、ピロール環、ベンゾチオフェン環、ベンゾフラン環、ベンゾピロール環、トリアジン環、イミダゾール環、ベンゾイミダゾール環、トリアゾール環、チアジアゾール環及びチアゾール環等のヘテロ環を含む芳香環ヘテロ環が挙げられる。中でも、ベンゼン環がより好ましい。
【０１９９】
一般式（ｐ１）におけるｍは、１〜５の整数を表し、１が好ましい。
【０２００】
以下、フェノール性水酸基を有する繰り返し単位の具体例を示すが、本発明は、これに限定されるものではない。式中、ａは１又は２を表す。
【０２０１】
【化２１】
2018092760.tif 000019
【０２０２】
【化２２】
2018092760.tif 000020
【０２０３】
【化２３】
2018092760.tif 000021
【０２０４】
フェノール性水酸基を有する繰り返し単位の含有量は、樹脂Ｐ中の全繰り返し単位に対し、０〜５０モル％が好ましく、より好ましくは０〜４５モル％、更に好ましくは０〜４０モル％である。
【０２０５】
（極性基を有する有機基を含有する繰り返し単位）
樹脂Ｐは、極性基を有する有機基を含有する繰り返し単位、特に、極性基で置換された脂環炭化水素構造を有する繰り返し単位を更に含有していてもよい。
これにより基板密着性、現像液親和性が向上する。極性基で置換された脂環炭化水素構造の脂環炭化水素構造としてはアダマンチル基、ジアマンチル基又はノルボルナン基が好ましい。極性基としては、水酸基又はシアノ基が好ましい。
【０２０６】
極性基を有する繰り返し単位の具体例を以下に挙げるが、本発明はこれらに限定されない。
【０２０７】
【化２４】
2018092760.tif 000022
【０２０８】
樹脂Ｐが、極性基を有する有機基を含有する繰り返し単位を含有する場合、その含有量は、樹脂Ｐ中の全繰り返し単位に対し、１〜５０モル％が好ましく、１〜３０モル％がより好ましく、５〜２５モル％が更に好ましくは、５〜２０モル％が特に好ましい。
【０２０９】
（活性光線又は放射線の照射により酸を発生する基（光酸発生基）を有する繰り返し単位）
樹脂Ｐは、活性光線又は放射線の照射により酸を発生する基（光酸発生基）を有する繰り返し単位を含有していてもよい。
活性光線又は放射線の照射により酸を発生する基（光酸発生基）を有する繰り返し単位としては、例えば、下記式（４）で表される繰り返し単位が挙げられる。
【０２１０】
【化２５】
2018092760.tif 000023
【０２１１】
Ｒ４１は、水素原子又はメチル基を表す。Ｌ４１は、単結合又は２価の連結基を表す。Ｌ４２は、２価の連結基を表す。Ｗは、活性光線又は放射線の照射により分解して側鎖に酸を発生させる構造部位を表す。
【０２１２】
以下に、式（４）で表される繰り返し単位の具体例を示すが、本発明がこれに限定されるものではない。
【０２１３】
【化２６】
2018092760.tif 000024
【０２１４】
そのほか、式（４）で表される繰り返し単位としては、例えば、特開２０１４−０４１３２７号公報の段落［００９４］〜［０１０５］に記載された繰り返し単位が挙げられる。
【０２１５】
樹脂Ｐが光酸発生基を有する繰り返し単位を含有する場合、光酸発生基を有する繰り返し単位の含有量は、樹脂Ｐ中の全繰り返し単位に対し、１〜４０モル％が好ましく、より好ましくは５〜３５モル％、更に好ましくは５〜３０モル％である。
【０２１６】
樹脂Ｐは、下記式（ＶＩ）で表される繰り返し単位を含有していてもよい。
【０２１７】
【化２７】
2018092760.tif 000025
【０２１８】
式（ＶＩ）中、
Ｒ６１、Ｒ６２及びＲ６３は、各々独立に、水素原子、アルキル基、シクロアルキル基、ハロゲン原子、シアノ基、又はアルコキシカルボニル基を表す。但し、Ｒ６２はＡｒ６と結合して環を形成していてもよく、その場合のＲ６２は単結合又はアルキレン基を表す。
Ｘ６は、単結合、−ＣＯＯ−、又は−ＣＯＮＲ６４−を表す。Ｒ６４は、水素原子又はアルキル基を表す。
Ｌ６は、単結合又はアルキレン基を表す。
Ａｒ６は、（ｎ＋１）価の芳香環基を表し、Ｒ６２と結合して環を形成する場合には（ｎ＋２）価の芳香環基を表す。
Ｙ２は、ｎ≧２の場合には各々独立に、水素原子又は酸の作用により脱離する基を表す。但し、Ｙ２の少なくとも１つは、酸の作用により脱離する基を表す。
ｎは、１〜４の整数を表す。
【０２１９】
酸の作用により脱離する基Ｙ２としては、下記式（ＶＩ−Ａ）で表される構造が好ましい。
【０２２０】
【化２８】
2018092760.tif 000026
【０２２１】
Ｌ１及びＬ２は、各々独立に、水素原子、アルキル基、シクロアルキル基、アリール基、又はアルキレン基とアリール基とを組み合わせた基を表す。
【０２２２】
Ｍは、単結合又は２価の連結基を表す。
【０２２３】
Ｑは、アルキル基、ヘテロ原子を含んでいてもよいシクロアルキル基、ヘテロ原子を含んでいてもよいアリール基、アミノ基、アンモニウム基、メルカプト基、シアノ基又はアルデヒド基を表す。
【０２２４】
Ｑ、Ｍ、Ｌ１の少なくとも２つが結合して環（好ましくは、５員若しくは６員環）を形成してもよい。
【０２２５】
上記式（ＶＩ）で表される繰り返し単位は、下記式（３）で表される繰り返し単位であることが好ましい。
【０２２６】
【化２９】
2018092760.tif 000027
【０２２７】
式（３）において、
Ａｒ３は、芳香環基を表す。
Ｒ３は、水素原子、アルキル基、シクロアルキル基、アリール基、アラルキル基、アルコキシ基、アシル基又はヘテロ環基を表す。
Ｍ３は、単結合又は２価の連結基を表す。
Ｑ３は、アルキル基、シクロアルキル基、アリール基又はヘテロ環基を表す。
Ｑ３、Ｍ３及びＲ３の少なくとも二つが結合して環を形成してもよい。
【０２２８】
Ａｒ３が表す芳香環基は、上記式（ＶＩ）におけるｎが１である場合の、上記式（ＶＩ）におけるＡｒ６と同様であり、より好ましくはフェニレン基、ナフチレン基であり、更に好ましくはフェニレン基である。
【０２２９】
以下に式（ＶＩ）で表される繰り返し単位の具体例を示すが、本発明はこれに限定されるものではない。
【０２３０】
【化３０】
2018092760.tif 000028
【０２３１】
【化３１】
2018092760.tif 000029
【０２３２】
樹脂Ｐは、下記式（４）で表される繰り返し単位を含有していてもよい。
【０２３３】
【化３２】
2018092760.tif 000030
【０２３４】
式（４）中、
Ｒ４１、Ｒ４２及びＲ４３は、各々独立に、水素原子、アルキル基、シクロアルキル基、ハロゲン原子、シアノ基又はアルコキシカルボニル基を表す。Ｒ４２はＬ４と結合して環を形成していてもよく、その場合のＲ４２はアルキレン基を表す。
Ｌ４は、単結合又は２価の連結基を表し、Ｒ４２と環を形成する場合には３価の連結基を表す。
Ｒ４４及びＲ４５は、水素原子、アルキル基、シクロアルキル基、アリール基、アラルキル基、アルコキシ基、アシル基又はヘテロ環基を表す。
Ｍ４は、単結合又は２価の連結基を表す。
Ｑ４は、アルキル基、シクロアルキル基、アリール基又はヘテロ環基を表す。
Ｑ４、Ｍ４及びＲ４４の少なくとも二つが結合して環を形成してもよい。
【０２３５】
Ｒ４１、Ｒ４２及びＲ４３は、前述の式（ＩＡ）中のＲ４１、Ｒ４２及びＲ４３と同義であり、また好ましい範囲も同様である。
Ｌ４は、前述の式（ＡＩ）中のＴと同義であり、また好ましい範囲も同様である。
Ｒ４４及びＲ４５は、前述の式（３）中のＲ３と同義であり、また好ましい範囲も同様である。
Ｍ４は、前述の式（３）中のＭ３と同義であり、また好ましい範囲も同様である。
Ｑ４は、前述の式（３）中のＱ３と同義であり、また好ましい範囲も同様である。
【０２３６】
Ｑ４、Ｍ４及びＲ４４の少なくとも二つが結合して形成される環としては、Ｑ３、Ｍ３及びＲ３の少なくとも二つが結合して形成される環があげられ、また好ましい範囲も同様である。
【０２３７】
以下に式（４）で表される繰り返し単位の具体例を示すが、本発明はこれに限定されるものではない。
【０２３８】
【化３３】
2018092760.tif 000031
【０２３９】
また、樹脂Ｐは、下記式（ＢＺ）で表される繰り返し単位を含有していてもよい。
【０２４０】
【化３４】
2018092760.tif 000032
【０２４１】
式（ＢＺ）中、ＡＲは、アリール基を表す。Ｒｎは、アルキル基、シクロアルキル基又はアリール基を表す。ＲｎとＡＲとは互いに結合して非芳香族環を形成してもよい。
Ｒ１は、水素原子、アルキル基、シクロアルキル基、ハロゲン原子、シアノ基又はアルキルオキシカルボニル基を表す。
【０２４２】
以下に、式（ＢＺ）により表される繰り返し単位の具体例を示すが、これらに限定されるものではない。
【０２４３】
【化３５】
2018092760.tif 000033
【０２４４】
【化３６】
2018092760.tif 000034
【０２４５】
樹脂Ｐにおける酸分解性基を有する繰り返し単位の含有量（複数種類含有する場合はその合計）は、上記樹脂Ｐ中の全繰り返し単位に対して５〜８０モル％が好ましく、５〜７５モル％がより好ましく、１０〜６５モル％が更に好ましい。
【０２４６】
樹脂Ｐは、下記式（Ｖ）又は下記式（ＶＩ）で表される繰り返し単位を含有していてもよい。
【０２４７】
【化３７】
2018092760.tif 000035
【０２４８】
式中、
Ｒ６及びＲ7は、それぞれ独立に、水素原子、ヒドロキシ基、炭素数１〜１０の直鎖状、分岐状又は環状のアルキル基、アルコキシ基又はアシロキシ基、シアノ基、ニトロ基、アミノ基、ハロゲン原子、エステル基（−ＯＣＯＲ又は−ＣＯＯＲ：Ｒは炭素数１〜６のアルキル基又はフッ素化アルキル基）、又はカルボキシル基を表す。
ｎ３は０〜６の整数を表す。
ｎ４は０〜４の整数を表す。
Ｘ４はメチレン基、酸素原子又は硫黄原子である。
【０２４９】
式（Ｖ）又は式（ＶＩ）で表される繰り返し単位の具体例を下記に示すが、これらに限定されない。
【０２５０】
【化３８】
2018092760.tif 000036
【０２５１】
樹脂Ｐは、更に、側鎖に珪素原子を有する繰り返し単位を含有していてもよい。側鎖に珪素原子を有する繰り返し単位としては、例えば、珪素原子を有する（メタ）アクリレート系繰り返し単位、珪素原子を有するビニル系繰り返し単位などが挙げられる。側鎖に珪素原子を有する繰り返し単位は、典型的には、側鎖に珪素原子を有する基を有する繰り返し単位であり、珪素原子を有する基としては、例えば、トリメチルシリル基、トリエチルシリル基、トリフェニルシリル基、トリシクロヘキシルシリル基、トリストリメチルシロキシシリル基、トリストリメチルシリルシリル基、メチルビストリメチルシリルシリル基、メチルビストリメチルシロキシシリル基、ジメチルトリメチルシリルシリル基、ジメチルトリメチルシロキシシリル基、及び、下記のような環状もしくは直鎖状ポリシロキサン、又はカゴ型あるいははしご型もしくはランダム型シルセスキオキサン構造などが挙げられる。式中、Ｒ、及び、Ｒ１は各々独立に、１価の置換基を表す。＊は、結合手を表す。
【０２５２】
【化３９】
2018092760.tif 000037
【０２５３】
上記の基を有する繰り返し単位としては、例えば、上記の基を有するアクリレート又はメタクリレート化合物に由来する繰り返し単位、または、上記の基とビニル基とを有する化合物に由来する繰り返し単位が好ましい。
【０２５４】
珪素原子を有する繰り返し単位は、シルセスキオキサン構造を有する繰り返し単位であることが好ましく、これにより、超微細（例えば、線幅５０ｎｍ以下）であり、かつ、断面形状が高アスペクト比（例えば、膜厚／線幅が３以上）のパターンの形成において、非常に優れた倒れ性能を発現することができる。
【０２５５】
シルセスキオキサン構造としては、例えば、カゴ型シルセスキオキサン構造、はしご型シルセスキオキサン構造（ラダー型シルセスキオキサン構造）、及び、ランダム型シルセスキオキサン構造が挙げられる。なかでも、カゴ型シルセスキオキサン構造が好ましい。
【０２５６】
ここで、カゴ型シルセスキオキサン構造とは、カゴ状骨格を有するシルセスキオキサン構造である。カゴ型シルセスキオキサン構造は、完全カゴ型シルセスキオキサン構造であっても、不完全カゴ型シルセスキオキサン構造であってもよいが、完全カゴ型シルセスキオキサン構造であることが好ましい。
【０２５７】
また、はしご型シルセスキオキサン構造とは、はしご状骨格を有するシルセスキオキサン構造である。
【０２５８】
また、ランダム型シルセスキオキサン構造とは、骨格がランダムのシルセスキオキサン構造である。
【０２５９】
上記カゴ型シルセスキオキサン構造は、下記式（Ｓ）で表されるシロキサン構造であることが好ましい。
【０２６０】
【化４０】
2018092760.tif 000038
【０２６１】
上記式（Ｓ）中、Ｒは、１価の有機基を表す。複数あるＲは、同一であっても、異なってもよい。
【０２６２】
上記有機基は特に制限されないが、具体例としては、ヒドロキシ基、ニトロ基、カルボキシ基、アルコキシ基、アミノ基、メルカプト基、ブロック化メルカプト基（例えば、アシル基でブロック（保護）されたメルカプト基）、アシル基、イミド基、ホスフィノ基、ホスフィニル基、シリル基、ビニル基、ヘテロ原子を有していてもよい炭化水素基、（メタ）アクリル基含有基及びエポキシ基含有基などが挙げられる。
【０２６３】
上記ヘテロ原子を有していてもよい炭化水素基のヘテロ原子としては、例えば、酸素原子、窒素原子、硫黄原子及びリン原子などが挙げられる。
【０２６４】
上記ヘテロ原子を有していてもよい炭化水素基の炭化水素基としては、例えば、脂肪族炭化水素基、芳香族炭化水素基、又はこれらを組み合わせた基などが挙げられる。
【０２６５】
上記脂肪族炭化水素基は、直鎖状、分岐鎖状及び環状のいずれであってもよい。上記脂肪族炭化水素基の具体例としては、直鎖状又は分岐鎖状のアルキル基（特に、炭素数１〜３０）、直鎖状又は分岐鎖状のアルケニル基（特に、炭素数２〜３０）、直鎖状又は分岐鎖状のアルキニル基（特に、炭素数２〜３０）などが挙げられる。
【０２６６】
上記芳香族炭化水素基としては、例えば、フェニル基、トリル基、キシリル基及びナフチル基などの炭素数６〜１８の芳香族炭化水素基などが挙げられる。
【０２６７】
樹脂Ｐが、上記側鎖に珪素原子を有する繰り返し単位を有する場合、その含有量は、樹脂Ｐ中の全繰り返し単位に対し、１〜３０モル％が好ましく、５〜２５モル％がより好ましくは、５〜２０モル％が更に好ましい。
【０２６８】
樹脂Ｐの重量平均分子量は、ＧＰＣ（Gel permeation chromatography）法によりポリスチレン換算値として、１，０００〜２００，０００が好ましく、３，０００〜２０，０００がより好ましく、５，０００〜１５，０００が更に好ましい。重量平均分子量を、１，０００〜２００，０００とすることにより、耐熱性及びドライエッチング耐性の劣化を防ぐことができ、且つ現像性が劣化したり、粘度が高くなって製膜性が劣化したりすることを防ぐことができる。
【０２６９】
分散度（分子量分布）は、通常１〜５であり、１〜３が好ましく、１．２〜３．０がより好ましく、１．２〜２．０が更に好ましい。
【０２７０】
感活性光線性又は感放射線性組成物において、樹脂Ｐの含有量は、全固形分中、５０〜９９．９質量％が好ましく、６０〜９９．０質量％がより好ましい。
また、感活性光線性又は感放射線性組成物において、樹脂Ｐは、１種で使用してもよいし、複数併用してもよい。
【０２７１】
（光酸発生剤）
上記感活性光線性又は感放射線性樹脂組成物は、光酸発生剤を含有することが好ましい。光酸発生剤としては特に制限されず、公知の光酸発生剤を用いることができる。
感活性光線性又は感放射線性樹脂組成物中における光酸発生剤の含有量としては特に制限されないが、一般に、感活性光線性又は感放射線性樹脂組成物の全固形分に対して、０．１〜２０質量％が好ましく。０．５〜２０質量％がより好ましい。光酸発生剤は、１種を単独で用いても、２種以上を併用してもよい。２種以上の光酸発生剤を併用する場合には、合計含有量が上記範囲内であることが好ましい。
【０２７２】
光酸発生剤としては、例えば、特開２０１６−５７６１４号公報、特開２０１４−２１９６６４号公報、特開２０１６−１３８２１９号公報、及び、特開２０１５−１３５３７９号公報に記載のものが挙げられる。
【０２７３】
（クエンチャー）
上記感活性光線性又は感放射線性樹脂組成物は、クエンチャーを含有してもよい。クエンチャーとしては特に制限されず、公知のクエンチャーを用いることができる。
クエンチャーとは、塩基性化合物であって、未露光領域において、露光領域から拡散した酸によって、酸分解性樹脂が意図せず分解するのを抑制する機能を有する。
【０２７４】
感活性光線性又は感放射線性樹脂組成物中におけるクエンチャーの含有量としては特に制限されないが、一般に、感活性光線性又は感放射線性樹脂組成物の全固形分に対して、０．１〜１５質量％が好ましく、０．５〜８質量％がより好ましい。クエンチャーは、１種を単独で用いても、２種以上を併用してもよい。２種以上のクエンチャーを併用する場合には、合計含有量が上記範囲内であることが好ましい
【０２７５】
クエンチャーとしては、例えば、特開２０１６−５７６１４号公報、特開２０１４−２１９６６４号公報、特開２０１６−１３８２１９号公報、及び、特開２０１５−１３５３７９号公報に記載のものが挙げられる。
【０２７６】
（疎水性樹脂）
上記感活性光線性又は感放射線性樹脂組成物は、疎水性樹脂を含有していてもよい。
疎水性樹脂はレジスト膜の表面に偏在するように設計されることが好ましいが、界面活性剤とは異なり、必ずしも分子内に親水基を有する必要はなく、極性物質及び非極性物質を均一に混合することに寄与しなくてもよい。
疎水性樹脂を添加することの効果として、水に対するレジスト膜表面の静的及び動的な接触角の制御、並びに、アウトガスの抑制等が挙げられる。
【０２７７】
疎水性樹脂は、膜表層への偏在化の観点から、“フッ素原子”、“珪素原子”、及び、“樹脂の側鎖部分に含まれたＣＨ３部分構造”のいずれか１種以上を有することが好ましく、２種以上を有することがより好ましい。また、上記疎水性樹脂は、炭素数５以上の炭化水素基を有することが好ましい。これらの基は樹脂の主鎖中に有していても、側鎖に置換していてもよい。
【０２７８】
疎水性樹脂が、フッ素原子及び／又は珪素原子を含む場合、疎水性樹脂における上記フッ素原子及び／又は珪素原子は、樹脂の主鎖中に含まれていてもよく、側鎖中に含まれていてもよい。
【０２７９】
疎水性樹脂がフッ素原子を含んでいる場合、フッ素原子を有する部分構造としては、フッ素原子を有するアルキル基、フッ素原子を有するシクロアルキル基、又は、フッ素原子を有するアリール基が好ましい。
フッ素原子を有するアルキル基（好ましくは炭素数１〜１０、より好ましくは炭素数１〜４）は、少なくとも１つの水素原子がフッ素原子で置換された直鎖状又は分岐鎖状のアルキル基であり、更にフッ素原子以外の置換基を有していてもよい。
フッ素原子を有するシクロアルキル基は、少なくとも１つの水素原子がフッ素原子で置換された単環又は多環のシクロアルキル基であり、更にフッ素原子以外の置換基を有していてもよい。
フッ素原子を有するアリール基としては、フェニル基、及び、ナフチル基等のアリール基の少なくとも１つの水素原子がフッ素原子で置換されたものが挙げられ、更にフッ素原子以外の置換基を有していてもよい。
フッ素原子又は珪素原子を有する繰り返し単位の例としては、ＵＳ２０１２／０２５１９４８Ａ１の段落［０５１９］に例示されたものが挙げられる。
【０２８０】
また、上記したように、疎水性樹脂は、側鎖部分にＣＨ３部分構造を含むことも好ましい。
ここで、疎水性樹脂中の側鎖部分が有するＣＨ３部分構造は、エチル基、及び、プロピル基等が有するＣＨ３部分構造を含むものである。
一方、疎水性樹脂の主鎖に直接結合しているメチル基（例えば、メタクリル酸構造を有する繰り返し単位のα−メチル基）は、主鎖の影響により疎水性樹脂の表面偏在化への寄与が小さいため、本発明におけるＣＨ３部分構造に含まれないものとする。
【０２８１】
疎水性樹脂に関しては、特開２０１４−０１０２４５号公報の段落［０３４８］〜［０４１５］の記載を参酌でき、これらの内容は本願明細書に組み込まれる。
【０２８２】
なお、疎水性樹脂としてはこの他にも特開２０１１−２４８０１９号公報、特開２０１０−１７５８５９号公報、特開２０１２−０３２５４４号公報記載の樹脂も好ましく用いることができる。
【０２８３】
疎水性樹脂としては、例えば、以下の式（１ｂ）〜式（５ｂ）で表される樹脂が好ましい。
【０２８４】
【化４１】
2018092760.tif 000039
【０２８５】
レジスト組成物が疎水性樹脂を含有する場合、疎水性樹脂の含有量は、組成物の全固形分に対して、０．０１〜２０質量％が好ましく、０．１〜１５質量％がより好ましい。
【０２８６】
（溶剤）
上記感活性光線性又は感放射線性樹脂組成物は、溶剤を含有してもよい。溶剤としては特に制限されず、公知の溶剤を用いることができる。
【０２８７】
上記感活性光線性又は感放射線性樹脂組成物に含有される溶剤は、既に説明した薬液中の混合物に含有される有機溶剤と同一でも異なってもよい。
【０２８８】
感活性光線性又は感放射線性樹脂組成物中における溶剤の含有量としては特に制限されないが、一般に、感活性光線性又は感放射線性樹脂組成物の全固形分が、０．１〜２０質量％に調整されるよう含有されることが好ましい。溶剤は、１種を単独で用いても、２種以上を併用してもよい。２種以上の溶剤を併用する場合には、合計含有量が上記範囲内であることが好ましい
【０２８９】
溶剤としては、例えば、特開２０１６−５７６１４号公報、特開２０１４−２１９６６４号公報、特開２０１６−１３８２１９号公報、及び、特開２０１５−１３５３７９号公報に記載のものが挙げられる。
【０２９０】
（その他の添加剤）
また、上記感活性光線性又は感放射線性樹脂組成物は、必要に応じて更に、界面活性剤、酸増殖剤、染料、可塑剤、光増感剤、光吸収剤、上記以外のアルカリ可溶性樹脂、及び／又は、溶解阻止剤等を含有してもよい。
【０２９１】
〔（Ｃ）露光工程〕
露光工程は、レジスト膜を露光する工程である。レジスト膜を露光する方法としては特に制限されず、公知の方法を用いることができる。
レジスト膜を露光する方法としては、例えばレジスト膜に、所定のマスクを通して活性光線又は放射線を照射する方法が挙げられる。また、レジスト膜に電子ビームを照射する方法の場合は、マスクを介さないで照射してもよい（これを、「直描」ともいう。）。
【０２９２】
露光に用いられる活性光線又は放射線としては特に制限されないが、例えば、ＫｒＦエキシマレーザー、ＡｒＦエキシマレーザー、極紫外線（ＥＵＶ、Ｅｘｔｒｅｍｅ  Ｕｌｔｒａ  Ｖｉｏｌｅｔ）、及び、電子線（ＥＢ、Ｅｌｅｃｔｒｏｎ  Ｂｅａｍ）等が挙げられ、極紫外線又は電子線が好ましい。露光は液浸露光であってもよい。
【０２９３】
＜ＰＥＢ（Ｐｏｓｔ Ｅｘｐｏｓｕｒｅ Ｂａｋｅ）工程＞
上記パターン形成方法は、露光工程と、現像工程の前に、露光後のレジスト膜をベーク（ＰＥＢ：Ｐｏｓｔ Ｅｘｐｏｓｕｒｅ Ｂａｋｅ）する、ＰＥＢ工程を更に含有することが好ましい。ベークにより露光部の反応が促進され、感度、及び／又は、パターン形状がより良好となる。
加熱温度は８０〜１５０℃が好ましく、８０〜１４０℃がより好ましく、８０〜１３０℃が更に好ましい。
加熱時間は３０〜１０００秒が好ましく、６０〜８００秒がより好ましく、６０〜６００秒が更に好ましい。
加熱は通常の露光・現像機に備わっている手段で行うことができ、ホットプレート等を用いて行ってもよい。
【０２９４】
〔（Ｄ）現像工程〕
現像工程は、露光されたレジスト膜（以下、「露光後のレジスト膜」ともいう。）を現像液によって現像する工程である。
現像方法としては、特に制限されず、公知の現像方法を用いることができる。現像方法としては、例えば、ディップ法、パドル法、スプレー法、及び、ダイナミックディスペンス法等が挙げられる。
また、上記パターン形成方法は、現像工程の後に、現像液を他の溶剤に置換し、現像を停止する工程を更に含有してもよい。
現像時間はとしては、特に制限されないが、一般に１０〜３００秒が好ましく、１０〜１２０秒がより好ましい。現像液の温度としては、０〜５０℃が好ましく、１５〜３５℃がより好ましい。パターン形成方法は、現像工程を少なくとも１回含有していればよく、複数回含有してもよい。
【０２９５】
＜現像液＞
現像液としては特に制限されず、公知の現像液を用いることができる。現像液としては、例えば、アルカリ現像液、及び、有機溶剤を含有する現像液（有機系現像液）が挙げられる。
なお、現像工程においては、有機溶剤を含有する現像液を用いた現像と、アルカリ現像液による現像を両方行ってもよい（いわゆる二重現像を行ってもよい）。
【０２９６】
＜リンス工程＞
上記パターン形成方法は、現像工程の後に更にリンス工程を有することが好ましい。
リンス工程は、現像後のレジスト膜を備えるウェハを、リンス液を用いて洗浄する工程である。
洗浄方法としては特に制限されず、公知の洗浄方法を用いることできる。洗浄方法としては、例えば、回転吐出法、ディップ法、及び、スプレー法等が挙げられる。
なかでも回転吐出法で洗浄し、洗浄後にウェハを２０００〜４０００ｒｐｍの回転数で回転させ、リンス液を基板上から除去することが好ましい。
リンス時間としては、一般に１０〜３００秒が好ましく、１０〜１８０秒がより好ましく、２０〜１２０秒が更に好ましい、リンス液の温度としは０〜５０℃が好ましく、１５〜３５℃がより好ましい。
【０２９７】
（リンス液）
アルカリ現像液を用いた現像後に、レジスト膜を備えるウェハをリンスする場合、リンス液としては、純水が好ましく、界面活性剤を含有する純水であってもよい。
有機系現像液を用いた現像後に、レジスト膜を備えるウェハをリンスする場合、リンス液としては、有機溶剤を含有するリンス液が好ましく、リンス液が含有する有機溶剤として例えば、炭化水素系溶剤、ケトン系溶剤、エステル系溶剤、アルコール系溶剤、及び、アミド系溶剤、及び、エーテル系溶剤からなる群より選択される少なくとも１種の有機溶剤が好ましく、炭化水素系溶剤、エーテル系溶剤、及び、ケトン系溶剤からなる群から選択される少なくとも１種がより好ましく、炭化水素系溶剤、及び、エーテル系溶剤からなる群から選択される少なくとも１種が更に好ましい。
【０２９８】
現像工程において、有機溶剤を含有する現像液を用いる場合、上記パターン形成方法は、現像工程の後に、リンス工程を含有してもよいが、スループット（生産性）の観点から、リンス工程を含有しなくてもよい。
リンス工程を含有しないパターン形成方法としては、例えば、特開２０１５−２１６４０３号公報の００１４段落〜００８６段落に記載が援用でき、上記内容は本明細書に組み込まれる。
【０２９９】
なお、リンス液としてはＭＩＢＣ（メチルイソブチルカルビノール）、又は、現像液と同じ液体（特に酢酸ブチル）も好ましい。
【０３００】
＜その他の工程＞
上記パターン形成方法は、既に説明した工程に加えて、その他の工程を含有してもよい。その他の工程としては例えば、超臨界流体による洗浄工程、及び、加熱工程等が挙げられる。
【０３０１】
（超臨界流体による除去工程）
超臨界流体による除去工程は、現像処理、及び／又は、リンス処理の後に、パターン上に付着している現像液、及び／又は、リンス液を超臨界流体により除去する工程である。
【０３０２】
（加熱工程）
加熱工程は、現像工程、リンス工程、又は、超臨界流体による除去工程の後に、パターン中に残存する溶剤を除去するためにレジスト膜を加熱する工程である。
加熱温度は、特に制限されないが、一般に４０〜１６０℃が好ましく、５０〜１５０℃がより好ましく、５０〜１１０℃が更に好ましい。
加熱時間は、特に制限されないが、一般に１５〜３００秒が好ましく、１５〜１８０秒がより好ましい。
【０３０３】
［キット］
本発明の実施形態に係るキットは、上記薬液と、感活性光線性又は感放射線性樹脂組成物と、を備えたキットである。
本発明の実施形態に係るキットは、既に説明した薬液と、感活性光線性又は感放射線性樹脂組成物とを有するキットである。キットの形態としては特に制限されないが、第１の容器と、上記第１の容器に収容された薬液とを有する薬液収容体と、第２の容器と、上記第２の容器に収容された感活性光線性又は感放射線性樹脂組成物とを有する、感活性光線性又は感放射線性樹脂組成物収容体とを有する形態が挙げられる。薬液、及び、感活性光線性又は感放射線性樹脂組成物はそれぞれ上記で説明したとおりである。また、第１の容器及び第２の容器としては、薬液収容体の容器として既に説明したものが使用できる。
上記キットにおいて、薬液はプリウェット液、又は、リンス液の態様を含む洗浄液、又は現像液等として使用でき、プリウェット液として使用するのが好ましい。すなわち、上記キットのうち、薬液をプリウェット液として使用し、薬液によるプリウェット後の基板上に、上記キットの感活性光線性又は感放射線性樹脂組成物を用いて既に説明した方法にてレジスト膜を形成する用途に使用できる。上記キットによれば、欠陥の発生がより抑制される。
【０３０４】
本発明の他の実施形態に係るキットは、上記薬液と、酸の作用により分解して極性基を生じる基を有する樹脂を含有する感活性光線性又は感放射線性樹脂組成物と、を備えたキットであって、条件１、及び、条件２を満たす、キットである。
条件１：薬液、並びに、樹脂、及び、薬液からなる第一試験溶液について、パルス核磁気共鳴方式粒子界面特性評価装置で測定した、２５℃における、プロトンのスピン−スピン緩和時間から下記式１により計算したＲｓｑ１が０．５を超える。
（式１）Ｒｓｑ１＝（τ０／τ１）−１
ただし、式１中、τ０は、薬液のスピン−スピン緩和時間を表し、τ１は、第一試験溶液のスピン−スピン緩和時間を表す。
条件２：樹脂及び薬液からなり、第一試験溶液中における樹脂の含有量とは異なる量の樹脂を含有する第二試験溶液、及び、第一試験溶液について、パルス核磁気共鳴方式粒子界面特性評価装置で測定した、２５℃における、プロトンのスピン−スピン緩和時間から下記式２により計算したＳＲｓｑが−１を超える。
（式２）ＳＲｓｑ＝（Ｒｓｑ２−Ｒｓｑ１）／（ｃ２−ｃ１）
ただし、式２中、Ｒｓｑ１は、式１により計算した値を表し、Ｒｓｑ２は、下記式３により計算した値を表す。ｃ１、及び、ｃ２は、それぞれ、第一試験溶液中、及び、第二試験溶液中における、樹脂の質量基準の含有量を表す。なお、質量基準の含有量の単位は、質量％であり、ｃ２＞ｃ１である。
（式３）Ｒｓｑ２＝（τ０／τ２）−１
ただし、式３中、τ０は式１中におけるτ０と同義であり、τ２は、第二試験溶液のスピン−スピン緩和時間を表す。
【０３０５】
上記試験方法は、パターン形成方法の説明の中で、「薬液と樹脂の親和性」として説明した内容と同様である。上記実施形態に係るキットにおいては、薬液と樹脂とがより優れた親和性を有するため、上記キットの薬液をプリウェット液として用い、上記薬液でプリウェットしたプリウェット済み基板上に上記感活性光線性又は感放射線性樹脂組成物を用いてレジスト膜を形成した場合にも、ソルベントショック等による欠陥の発生がより抑制される。
【実施例】
【０３０６】
以下に実施例に基づいて本発明を更に詳細に説明する。以下の実施例に示す材料、使用量、割合、処理内容、及び、処理手順等は、本発明の趣旨を逸脱しない限り適宜変更することができる。従って、本発明の範囲は以下に示す実施例により限定的に解釈されるべきものではない。【０３０７】
〔有機溶剤の準備〕
実施例、及び、比較例の薬液の製造のために、以下の有機溶剤を準備した。各有機溶剤は、純度９９質量％以上の高純度グレードを用いた。なお、カッコ内は各有機溶剤の略号を表している。
・プロピレングリコールモノメチルエーテル（ＰＧＭＥ）
・シクロペンタノン（ＣｙＰｎ）
・酢酸ブチル（ｎＢＡ）
・プロピレングリコールモノメチルエーテルアセテート（ＰＧＭＥＡ）
・シクロヘキサノン（ＣｙＨｘ）
・乳酸エチル（ＥＬ）
・２−ヒドロキシイソ酪酸メチル（ＨＢＭ）
・シクロペンタノンジメチルアセタール（ＤＢＣＰＮ）
・炭酸プロピレン（ＰＣ）
・γ−ブチロラクトン（ＧＢＬ）
・ジメチルスルホキシド（ＤＭＳＯ）
・炭酸エチレン（ＥＣ）
・１−メチル−２−ピロリドン（ＮＭＰ）
・３−メトキシプロピオン酸メチル（ＭＭＰ）
・エチレングリコールモノメチルエーテルアセテート（ＥＧＭＥＡ）
・３−エトキシプロピオン酸エチル（ＥＥＰ）
・アニソール（ａｎｉｓｏｌｅ）【０３０８】
〔薬液の調製〕
表１に記載された種類の有機溶剤を、表１に記載された質量比で混合し混合物を得た。得られた混合物を精製して、薬液を調製した【０３０９】
〔薬液中の各成分の含有量等の測定〕
薬液の中の各成分の含有量等の測定には、以下の方法を用いた。なお、以下の測定は、全てＩＳＯ（国際標準化機構）クラス２以下を満たすレベルのクリーンルームで行った。測定精度向上のため、各成分の測定において、通常の測定で検出限界以下である場合は体積換算で１００分の１に濃縮して測定を行い、濃縮前の有機溶剤の含有量に換算して含有量を算出した。結果はまとめて表１に示した。【０３１０】
＜有機溶剤＞
各薬液中の有機溶剤の含有量は、ガスクロマトグラフ質量分析装置（製品名「ＧＣＭＳ−２０２０」、島津製作所社製、測定条件は以下のとおり）を用いて測定した。【０３１１】
（測定条件）
キャピラリーカラム：ＩｎｅｒｔＣａｐ  ５ＭＳ／ＮＰ  ０．２５ｍｍＩ．Ｄ．  ×３０ｍ  ｄｆ＝０．２５μｍ
試料導入法：スプリット  ７５ｋＰａ  圧力一定
気化室温度  ：２３０℃
カラムオーブン温度：８０℃（２ｍｉｎ）−５００℃（１３ｍｉｎ）昇温速度１５℃／ｍｉｎ
キャリアガス：ヘリウム
セプタムパージ流量：５ｍＬ／ｍｉｎ
スプリット比：２５：１
インターフェイス温度：２５０℃
イオン源温度：２００℃
測定モード：Ｓｃａｎ  ｍ／ｚ＝８５〜５００
試料導入量：１μＬ【０３１２】
〔薬液、又は、混合物の物性〕
各薬液、又は、混合物の物性を以下の方法により測定、又は、計算した。【０３１３】
＜表面張力＞
混合物の表面張力は、混合物に含有される各有機溶剤の２５℃における表面張力、及び、各有機溶剤の混合物中におけるモル分率から算出した。計算値を表１に示した。
なお、各混合物に含有される有機溶剤の２５℃における表面張力は表面張力計（商品名「ＣＢＶＰ−Ｚ」、協和界面科学社製）を用いて測定した。【０３１４】
＜ハンセン溶解度パラメータ＞
各有機溶剤のハンセン溶解度パラメータの水素結合項、及び、分散項は、ＨＳＰｉＰ（Ｈａｎｓｅｎ  Ｓｏｌｕｂｉｌｉｔｙ  Ｐａｒａｍｅｔｅｒｓ  ｉｎ  Ｐｒａｃｔｉｃｅ）を用いて計算した。計算値を表１に示した。【０３１５】
＜蒸気圧＞
有機溶剤の混合物の蒸気圧は、有機溶剤の２５℃における蒸気圧（Ｐａ）と、混合物中における各有機溶剤のモル分率の積を足し合わせて計算した。計算値を表１に示した。【０３１６】
〔感活性光線性又は感放射線性樹脂組成物の調製〕
以下の方法により感活性光線性又は感放射線性樹脂（レジスト）組成物を調製した。なお、レジスト組成物は、各成分を混合した後、０．０３μｍのポアサイズを備えるポリエチレンフィルタでろ過して調製した。以下、感活性光線性又は感放射線性樹脂組成物１〜６についてそれぞれ示す。【０３１７】
＜レジスト組成物１＞
酸分解性樹脂（下記式で表される樹脂（重量平均分子量（Ｍｗ）：７５００）：各繰り返し単位に記載される数値はモル％を意味する。）：１００質量部【０３１８】
【化４２】
2018092760.tif 000040
【０３１９】
下記に示す光酸発生剤：８質量部【０３２０】
【化４３】
2018092760.tif 000041
【０３２１】
下記に示すクエンチャー：５質量部（質量比は、左から順に、０．１：０．３：０．３：０．２とした。）。なお、下記のクエンチャーのうち、ポリマータイプのものは、重量平均分子量（Ｍｗ）が５０００である。また、各繰り返し単位に記載される数値はモル比を意味する。【０３２２】
【化４４】
2018092760.tif 000042
【０３２３】
下記に示す疎水性樹脂：４質量部（質量比は、左から順に、０．５：０．５とした。）なお、下記の疎水性樹脂のうち、左側の疎水性樹脂は、重量平均分子量（Ｍｗ）は７０００であり、右側の疎水性樹脂の重量平均分子量（Ｍｗ）は８０００である。なお、各疎水性樹脂において、各繰り返し単位に記載される数値はモル比を意味する。【０３２４】
【化４５】
2018092760.tif 000043
【０３２５】
溶剤：
ＰＧＭＥＡ（プロピレングリコールモノメチルエーテルアセテート）：３質量部
シクロヘキサノン：６００質量部
γ−ＢＬ（γ−ブチロラクトン）：１００質量部【０３２６】
＜レジスト組成物２＞
酸分解性樹脂（下記式で表される樹脂（重量平均分子量（Ｍｗ）：８０００）：各繰り返し単位に記載される数値はモル％を意味する。）：１００質量部【０３２７】
【化４６】
2018092760.tif 000044
【０３２８】
下記に示す光酸発生剤：１２質量部（質量比は、左から順に、０．５：０．５とした。）【０３２９】
【化４７】
2018092760.tif 000045
【０３３０】
下記に示すクエンチャー：５質量部（質量比は、左から順に、０．３：０．７とした。）【０３３１】
【化４８】
2018092760.tif 000046
【０３３２】
下記に示す疎水性樹脂：５質量部（質量比は、上から順に、０．８：０．２とした。）なお、下記の疎水性樹脂のうち、上段の疎水性樹脂の重量平均分子量（Ｍｗ）は８０００であり、下段の疎水性樹脂の重量平均分子量（Ｍｗ）は６０００である。なお、各疎水性樹脂において、各繰り返し単位に記載される数値はモル比を意味する。【０３３３】
【化４９】
2018092760.tif 000047
【０３３４】
【化５０】
2018092760.tif 000048
【０３３５】
溶剤：
ＰＧＭＥＡ（プロピレングリコールモノメチルエーテルアセテート）：３質量部
シクロヘキサノン：６００質量部
γ−ＢＬ（γ−ブチロラクトン）：１００質量部【０３３６】
＜レジスト組成物３＞
酸分解性樹脂（下記式で表される樹脂（重量平均分子量（Ｍｗ）：８０００）：各繰り返し単位に記載される数値はモル％を意味する。）：１００質量部【０３３７】
【化５１】
2018092760.tif 000049
【０３３８】
下記に示す光酸発生剤：１５質量部【０３３９】
【化５２】
2018092760.tif 000050
【０３４０】
下記に示すクエンチャー：７質量部（質量比は、左から順に、１：１とした。）【０３４１】
【化５３】
2018092760.tif 000051
【０３４２】
下記に示す疎水性樹脂：２０質量部（質量比は、上から順に、３：７とした。）なお、下記の疎水性樹脂のうち、上段の疎水性樹脂の重量平均分子量（Ｍｗ）は１００００であり、下段の疎水性樹脂の重量平均分子量（Ｍｗ）は７０００である。なお、下段に示す疎水性樹脂において、各繰り返し単位のモル比は、左から順に、０．６７、０．３３である。【０３４３】
【化５４】
2018092760.tif 000052
【０３４４】
【化５５】
2018092760.tif 000053
【０３４５】
溶剤：
ＰＧＭＥＡ（プロピレングリコールモノメチルエーテルアセテート）：５０質量部
ＰＧＭＥ（プロピレングリコールモノメチルエーテル）：１００質量部
２−ヘプタノン：１００質量部
γ−ＢＬ（γ−ブチロラクトン）：５００質量部【０３４６】
＜レジスト組成物４＞
下記式で表される繰り返し単位を有する樹脂：レジスト組成物の全質量に対して２．９質量％
【化５６】
2018092760.tif 000054
【０３４７】
下記の光酸発生剤：レジスト組成物の全質量に対して０．２質量％
【化５７】
2018092760.tif 000055
【０３４８】
下記の光酸発生剤：レジスト組成物の全質量に対して０．１質量％
【化５８】
2018092760.tif 000056
【０３４９】
下記の繰り返し単位を有する疎水性樹脂：レジスト組成物の全質量に対して０．０２質量％
【化５９】
2018092760.tif 000057
【０３５０】
下記のクエンチャー：レジスト組成物の全質量に対して０．２５質量％
【化６０】
2018092760.tif 000058
【０３５１】
ＰＧＭＥＡ：レジスト組成物の全質量に対して６７．７質量％
ＣｙＨｘ：レジスト組成物の全質量に対して、残部【０３５２】
＜レジスト組成物５＞
下記式で表される繰り返し単位を有する樹脂（各繰り返し単位のモル比率は、左から１０／３０／１０／３５／１５）：レジスト組成物の全質量に対して２．８質量％
【化６１】
2018092760.tif 000059
【０３５３】
下記式で表される繰り返し単位を有する疎水性樹脂（各繰り返し単位のモル比率は、左から９０／８／２）：レジスト組成物の全質量に対して０．１４質量％
【化６２】
2018092760.tif 000060
【０３５４】
下記の光酸発生剤：レジスト組成物の全質量に対して０．３７質量％
【化６３】
2018092760.tif 000061
【０３５５】
下記の光酸発生剤：レジスト組成物の全質量に対して０．２１質量％
【化６４】
2018092760.tif 000062
【０３５６】
下記のクエンチャー：レジスト組成物の全質量に対して０．０２６質量％
【化６５】
2018092760.tif 000063
【０３５７】
ＰＧＭＥＡ：レジスト組成物の全質量に対して９３質量％
ＧＢＬ：レジスト組成物の全質量に対して、残部【０３５８】
＜レジスト組成物６＞
下記式で表される繰り返し単位を有する樹脂（各繰り返し単位のモル比率は、左から６３．３３／２５．２５／１１．４９、Ｍｗは約２１０００）：レジスト組成物の全質量に対して１３質量％
【化６６】
2018092760.tif 000064
【０３５９】
下記の光酸発生剤：レジスト組成物の全質量に対して０．３２質量％
【化６７】
2018092760.tif 000065
【０３６０】
下記のクエンチャー：レジスト組成物の全質量に対して０．０１８質量％
【化６８】
2018092760.tif 000066
【０３６１】
下記の化合物：レジスト組成物の全質量に対して０．００５質量％
【化６９】
2018092760.tif 000067
【０３６２】
下記の化合物：レジスト組成物の全質量に対して０．５７質量％
【化７０】
2018092760.tif 000068
【０３６３】
ＰＧＭＥＡ：レジスト組成物の全質量に対して、６８質量％
３−エトキシプロピオン酸エチル：レジスト組成物の全質量に対して、残部【０３６４】
なお、各レジスト組成物は、上記各成分を混合した後、孔径０．１μｍのＵＰＥ（超高分子量ポリエチレン）製フィルタ、及び、孔径０．０４μｍのナイロン製フィルタでろ過してから使用した。
また、上記レジスト組成物が含有する各種樹脂の重量平均分子量（Ｍｗ）は、展開溶媒としてテトラヒドロフラン（ＴＨＦ）を用いて、ＧＰＣ法により求められるポリスチレン換算値である。
なお、具体的な装置は以下の通りである。
装置：東ソー社製  ＨＬＣ−８１２０
カラム：東ソー社製  ＴＳＫ  ｇｅｌ  Ｍｕｌｔｉｐｏｒｅ  ＨＸＬ−Ｍ【０３６５】
〔薬液と酸分解性樹脂との親和性〕
各薬液と、樹脂との親和性は、パルス核磁気共鳴方式粒子界面特性評価装置（商品名「Ａｃｏｒｎ  Ａｒｅａ」、Ｘｉｇｏ  ｎａｎｏｔｏｏｌｓ社製）を用いて測定した。
第一試験溶液としては、各薬液に各感活性光線性又は感放射線性樹脂組成物が含有する酸分解性樹脂を０．５％溶解させた溶液を使用した。
第二試験液としては、各薬液に各感活性光線性又は感放射線性樹脂組成物が含有する酸分解性樹脂を３．０％溶解させた溶液を使用した。
上記各溶液について、２５℃の条件下で、τ０、τ１、及び、τ２を求め、Ｒｓｑ１、及び、ＳＲｓｑを算出した。結果は以下の基準により分類し、表１に示した。【０３６６】
・Ｒｓｑ１
Ａ：Ｒｓｑ１が０．５を超えた。
Ｂ：Ｒｓｑ１が０．５以下だった。【０３６７】
・ＳＲｓｑ
Ａ：ＳＲｓｑが−１を超えた。
Ｂ：ＳＲｓｑが−１以下だった。【０３６８】
［薬液の欠陥抑制性能の評価］
以下の方法により、薬液の欠陥抑制性能を評価した。なお、下記試験には、ＳＯＫＵＤＯ社製コータデベロッパ「ＲＦ３Ｓ」を用いた。
まず、直径約３００ｍｍ（１２インチ）のベアシリコン基板（シリコンウェハ）を準備した。次に、シリコンウェハ上に反射防止膜組成物を塗布し、２００℃で６０秒ベークし、反射防止膜（厚みは８９ｎｍ）を形成した。次に、反射防止膜上に各薬液を滴下して、連続して、感活性光線性又は感放射線性樹脂組成物を塗布して、９０℃で６０秒ベークして、厚み８５ｎｍのレジスト膜を形成した。次に、レジスト膜を露光し、１００℃で、６０秒間ベークした。次に、露光後のレジスト膜を有機溶剤系の現像液で現像した。現像後のレジスト膜を１００℃で、６０秒ベークして、パターンを得た。
アプライドマテリアルズ社製ウェハ検査装置「ＵＶｉｓｉｏｎ５」を用いて、上記パターンの画像を取得し、得られた画像を、アプライドマテリアルズ社製全自動欠陥レビュー装置「ＳＥＭＶｉｓｉｏｎＧ４」で解析し、単位面積当たりのパターン欠陥数を計測した。なお、本明細書におけるパターン欠陥数とは、未露光部における残渣数（表１中で「未露光部残渣」と記載した。）、パターン同士の架橋様の不良数（ＢＲＩＤＧＥ欠陥数、表１中で「ＢＲＩＤＧＥ」と記載した。）、及び、パターン倒れ箇所数（表１中で「パターン倒れ」と記載した。）をそれぞれ意味し、表１にはそれぞれの結果を以下の基準により評価して示した。【０３６９】
・ＡＡ：パターン欠陥数が３０個未満だった。
・Ａ：パターン欠陥数が３０個以上、６０個未満だった。
・Ｂ：パターン欠陥数が６０個以上、９０個未満だった。
・Ｃ：パターン欠陥数が９０個以上、１２０個未満だった。
・Ｄ：パターン欠陥数が１２０個以上だった。【０３７０】
［レジスト組成物の省レジスト性］
薬液塗布後のレジスト組成物の省レジスト性を以下の方法により評価した。なお、本明細書において、優れた省レジスト性を有する、とは、優れた均一性と、優れた膜厚制御性とを有する状態を意図する。【０３７１】
＜均一性＞
まず、対照として、反射防止膜を備える直径約３０ｃｍ（１２インチ）のシリコンウェハ上に上記レジスト組成物を直接塗布した。なお、塗布には、スピンコータ（商品名「ＬＩＴＨＩＵＳ」、東京エレクトロン社製）を用いた。得られたレジスト膜は９０℃でベークした。ベーク後のレジスト膜について、大日本スクリーン社製膜厚測定装置Ｌａｍｂｄａ  Ａｃｅを用いて５９ポイントｍａｐ測定して、塗布斑が発生していないことを確認した。なお、塗布斑とは、測定対象のレジスト膜から円状に５９点の測定点を抽出し、各測定点におけるレジスト膜の厚みの測定結果を、測定点ごとに二次元的に配置して観察した場合に、レジスト膜の厚みにムラがない状態を意図する。
次に、反射防止膜を備える直径約３０ｃｍ（１２インチ）のシリコンウェハを別に準備し、各薬液を滴下した。その後、対照と同量のレジスト組成物を塗布して９０℃でベークした。得られたレジスト膜について、上記と同様の方法で観察し、塗布斑が発生していないことを確認した。次に、使用するレジスト組成物を対照の５０質量％、及び、３０質量％に減量して上記と同様の試験を行い、塗布斑が発生するかを調べた。
結果は以下の基準により評価し結果を表２に示した。【０３７２】
Ａ：レジスト組成物の使用量を対照の３０質量％、及び、５０質量％に減量しても、いずれも塗布斑が発生しなかった。
Ｂ：レジスト組成物の使用量を対照の５０質量％に減量しても、塗布斑が発生しなかったが、対照の３０質量％に減量すると、塗布斑が発生した。
Ｃ：レジスト組成物の使用量を対照の３０質量％、及び、５０質量％に減量すると、いずれも塗布斑が発生した。【０３７３】
＜膜厚制御性＞
反射防止膜を備える直径約３０ｃｍ（１２インチ）のシリコンウェハ上に、各薬液を滴下した。その後、得られるレジスト膜の厚みが８．５ｎｍとなるよう、上記レジスト組成物を直接塗布した。なお、塗布には、スピンコータ（商品名「ＬＩＴＨＩＵＳ」、東京エレクトロン社製）を用いた。得られたレジスト膜は９０℃でベークした。ベーク後のレジスト膜について、大日本スクリーン社製膜厚測定装置Ｌａｍｂｄａ  Ａｃｅを用いて５９ポイントｍａｐ測定し、レジスト膜の厚みの標準偏差（以下「σ」ともいう。）を求めた。次に、標準偏差から３σを求めた。結果は以下の基準により評価し、表１に示した。【０３７４】
Ａ：３σが０．１５ｎｍ未満だった。
Ｂ：３σが０．１５ｎｍ以上、０．２ｎｍ未満だった。
Ｃ：３σが０．２ｎｍ以上だった。【０３７５】
【表１】
2018092760.tif 000069
【０３７６】
【表２】
2018092760.tif 000070
【０３７７】
【表３】
2018092760.tif 000071
【０３７８】
【表４】
2018092760.tif 000072
【０３７９】
【表５】
2018092760.tif 000073
【０３８０】
【表６】
2018092760.tif 000074
【０３８１】
【表７】
2018092760.tif 000075
【０３８２】
【表８】
2018092760.tif 000076
【０３８３】
【表９】
2018092760.tif 000077
【０３８４】
【表１０】
2018092760.tif 000078
【０３８５】
【表１１】
2018092760.tif 000079
【０３８６】
【表１２】
2018092760.tif 000080
【０３８７】
【表１３】
2018092760.tif 000081
【０３８８】
【表１４】
2018092760.tif 000082
【０３８９】
【表１５】
2018092760.tif 000083
【０３９０】
【表１６】
2018092760.tif 000084
【０３９１】
【表１７】
2018092760.tif 000085
【０３９２】
【表１８】
2018092760.tif 000086
【０３９３】
【表１９】
2018092760.tif 000087
【０３９４】
【表２０】
2018092760.tif 000088
【０３９５】
【表２１】
2018092760.tif 000089
【０３９６】
【表２２】
2018092760.tif 000090
【０３９７】
【表２３】
2018092760.tif 000091
【０３９８】
【表２４】
2018092760.tif 000092
【０３９９】
【表２５】
2018092760.tif 000093
【０４００】
【表２６】
2018092760.tif 000094
【０４０１】
【表２７】
2018092760.tif 000095
【０４０２】
【表２８】
2018092760.tif 000096
【０４０３】
【表２９】
2018092760.tif 000097
【０４０４】
【表３０】
2018092760.tif 000098
【０４０５】
【表３１】
2018092760.tif 000099
【０４０６】
【表３２】
2018092760.tif 000100
【０４０７】
【表３３】
2018092760.tif 000101
【０４０８】
なお、上記表１は、［表１］＜１＞（その１）〜［表１］＜３＞（その１１）の３３個の表に分割されている。
表１において、実施例１の薬液は、［表１］＜１＞（その１）〜［表１］＜１＞（その１１）の対応する各行にわたって記載されている。すなわち、実施例の薬液は、［表１］＜１＞（その１）〜［表１］＜１＞（その１１）のそれぞれの１行目に記載されており、実施例１の薬液は、混合物として、第一有機溶剤のＤＢＣＰＮ（ＤＢＣＰＮの物性は表に記載したとおりである）を９５質量％含有し、第二有機溶剤を含有せず、第三有機溶剤のＧＢＬ（ＧＢＬの物性は表に記載したとおりである）を５質量％含有し、エーテル系化合物の含有量が０質量ｐｐｍであり、混合物の物性として、蒸気圧が３８１Ｐａであり、表面張力が３１．２ｍＮ／ｍであることを表わしている。また、実施例１の薬液と、レジスト組成物１との親和性としては、Ｒｓｑ１が「Ａ」であり、ＳＲｓｑが「Ａ」であり、評価として、均一性が「Ａ」、膜厚制御性が「Ａ」、パターン倒れが「ＡＡ」、未露光部残渣が「ＡＡ」、ＢＲＩＤＧＥが「ＡＡ」であり、実施例１の薬液と、レジスト組成物２との親和性としては、Ｒｓｑ１が「Ａ」であり、ＳＲｓｑが「Ａ」であり、評価として、均一性が「Ａ」、膜厚制御性が「Ａ」、パターン倒れが「ＡＡ」、未露光部残渣が「ＡＡ」、「ＢＲＩＤＧＥ」が「ＡＡ」であり、実施例１の薬液と、レジスト組成物３との親和性としては、Ｒｓｑ１が「Ａ」であり、ＳＲｓｑが「Ａ」であり、評価として、均一性が「Ａ」、膜厚制御性が「Ａ」、パターン倒れが「ＡＡ」、未露光部残渣が「ＡＡ」、「ＢＲＩＤＧＥ」が「ＡＡ」であり、実施例１の薬液と、レジスト組成物４との親和性としては、Ｒｓｑ１が「Ｂ」であり、ＳＲｓｑが「Ａ」であり、評価として、均一性が「Ａ」、膜厚制御性が「Ａ」、パターン倒れが「ＡＡ」、未露光部残渣が「Ａ」、「ＢＲＩＤＧＥ」が「Ａ」であり、実施例１の薬液と、レジスト組成物５との親和性としては、Ｒｓｑ１が「Ｂ」であり、ＳＲｓｑが「Ａ」であり、評価として、均一性が「Ａ」、膜厚制御性が「Ａ」、パターン倒れが「ＡＡ」、未露光部残渣が「Ａ」、「ＢＲＩＤＧＥ」が「Ａ」であり、実施例１の薬液と、レジスト組成物５との親和性としては、Ｒｓｑ１が「Ｂ」であり、ＳＲｓｑが「Ａ」であり、評価として、均一性が「Ａ」、膜厚制御性が「Ａ」、パターン倒れが「ＡＡ」、未露光部残渣が「Ａ」、「ＢＲＩＤＧＥ」が「Ａ」であり、実施例１の薬液と、レジスト組成物６との親和性としては、Ｒｓｑ１が「Ｂ」であり、ＳＲｓｑが「Ａ」であり、評価として、均一性が「Ａ」、膜厚制御性が「Ａ」、パターン倒れが「ＡＡ」、未露光部残渣が「ＡＡ」、「ＢＲＩＤＧＥ」が「Ａ」であることを表わしている。  その他の実施例、比較例についても上記と同様であり、実施例４１の薬液は、［表１］＜２＞（その１）〜［表１］＜２＞（その１１）にわたって成分及びその評価を記載した。また、実施例８１の薬液は、［表１］＜３＞（その１）〜［表１］＜３＞（その１１）にわたって成分及びその評価を記載した。その他の各実施例、及び、比較例の薬液についても上記と同様である。
また、表１中、各有機溶剤の「含有量」とは、薬液に含有される混合物中における各有機溶剤の含有量を表す。【０４０９】
表１に記載したとおり、各実施例の薬液は、本発明の効果を有していた。一方各比較例の薬液は本発明の効果を有していなかった。
また、混合物の２５℃における蒸気圧が、１６０〜１０００Ｐａの範囲内である、実施例３８の薬液は、実施例４６の薬液と比較して、より優れた省レジスト性、及び、より優れた欠陥抑制性能を有していた。また、実施例１７の薬液と比較してより優れた欠陥抑制性能を有していた。
【国際調査報告】
2018092760.tif 000105
2018092760.tif 000106
2018092760.tif 000107
2018092760.tif 000108
2018092760.tif 000109
2018092760.tif 000110